(57)【要約】  アノード活物質層と、電解質と、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含むカソード活物質層とを含む充電式アルカリ金属−硫黄セルが提供され、この場合に、微粒子の少なくとも１つは、２％以上の回復可能な引張り歪み、室温で１０−６Ｓ／ｃｍ以上のリチウムイオン伝導率、及び０．５ｎｍ〜１０μｍの厚さを有する高弾性超高分子量ポリマーの薄層によって包まれている又はカプセル化されている１つ以上の硫黄含有材料粒子から構成される。この電池は、高硫黄含有量、高硫黄利用効率、高エネルギー密度、及び長いサイクル寿命を示す。【選択図】図１（Ａ）
2020513150.tif 000002
【特許請求の範囲】
【請求項１】
リチウム−硫黄セル、ナトリウム−硫黄セル、又はカリウム−硫黄セルから選択される充電式アルカリ金属−硫黄セルにおいて、前記充電式アルカリ金属−硫黄セルは、
（ａ）アノード活物質層及び前記アノード活物質層を支持する任意選択のアノード集電体と、
（ｂ）カソード活物質層及び前記カソード活物質層を支持する任意選択のカソード集電体と、
（ｃ）前記アノード活物質層及び前記カソード活物質層とイオン接触する任意選択の多孔質セパレータ層を有する電解質と、
を含み、前記カソード活物質層は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、前記微粒子の少なくとも１つは、２％〜２００％の回復可能な引張り歪み、室温で１０−６Ｓ／ｃｍ以上のリチウムイオン伝導率、及び０．５ｎｍ〜１０μｍの厚さを有する高弾性ポリマーの薄層によって包まれている又はカプセル化されている１つ以上の硫黄含有材料粒子から構成され、前記高弾性ポリマーは、０．５×１０６〜９×１０６ｇ／モルの分子量を有する超高分子量ポリマーを含むことを特徴とする、充電式アルカリ金属−硫黄セル。
【請求項２】
請求項１に記載の充電式アルカリ金属−硫黄セルにおいて、前記硫黄−炭素ハイブリッド、硫黄−黒鉛ハイブリッド、硫黄−グラフェンハイブリッド、又は導電性ポリマー−硫黄ハイブリッドは、混合物、ブレンド、複合体、或いは硫黄又は硫化物と、炭素、黒鉛、グラフェン、又は導電性ポリマー材料との化学的又は物理的に結合した物体であることを特徴とする充電式アルカリ金属−硫黄セル。
【請求項３】
請求項１に記載の充電式アルカリ金属−硫黄セルにおいて、前記超高分子量ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、及びこれらの組み合わせから選択されることを特徴とする充電式アルカリ金属−硫黄セル。
【請求項４】
請求項１に記載の充電式アルカリ金属−硫黄セルにおいて、前記金属ポリスルフィドはＭｘＳｙを含み、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、並びにこれらの組み合わせから選択される金属元素であることを特徴とする充電式アルカリ金属−硫黄セル。
【請求項５】
請求項４に記載の充電式アルカリ金属−硫黄セルにおいて、前記金属元素Ｍは、Ｌｉ、Ｎａ、Ｋ、Ｍｇ、Ｚｎ、Ｃｕ、Ｔｉ、Ｎｉ、Ｃｏ、Ｆｅ、又はＡｌから選択されることを特徴とする充電式アルカリ金属−硫黄セル。
【請求項６】
請求項１に記載の充電式アルカリ金属−硫黄セルにおいて、前記金属スルフィドは、Ｌｉ２Ｓ１、Ｌｉ２Ｓ２、Ｌｉ２Ｓ３、Ｌｉ２Ｓ４、Ｌｉ２Ｓ５、Ｌｉ２Ｓ６、Ｌｉ２Ｓ７、Ｌｉ２Ｓ８、Ｌｉ２Ｓ９、Ｌｉ２Ｓ１０、Ｎａ２Ｓ１、Ｎａ２Ｓ２、Ｎａ２Ｓ３、Ｎａ２Ｓ４、Ｎａ２Ｓ５、Ｎａ２Ｓ６、Ｎａ２Ｓ７、Ｎａ２Ｓ８、Ｎａ２Ｓ９、Ｎａ２Ｓ１０、Ｋ２Ｓ１、Ｋ２Ｓ２、Ｋ２Ｓ３、Ｋ２Ｓ４、Ｋ２Ｓ５、Ｋ２Ｓ６、Ｋ２Ｓ７、Ｋ２Ｓ８、Ｋ２Ｓ９、又はＫ２Ｓ１０を含むことを特徴とする充電式アルカリ金属−硫黄セル。
【請求項７】
請求項１に記載の充電式アルカリ金属−硫黄セルにおいて、前記カソード活物質層の前記炭素又は黒鉛材料は、メソフェーズピッチ、メソフェーズカーボン、メソカーボンマイクロビーズ（ＭＣＭＢ）、コークス粒子、膨張黒鉛フレーク、人工黒鉛粒子、天然黒鉛粒子、高配向熱分解黒鉛、軟質炭素粒子、硬質炭素粒子、カーボンナノチューブ、カーボンナノファイバー、炭素繊維、黒鉛ナノファイバー、黒鉛繊維、炭化ポリマーファイバー、活性炭、カーボンブラック、及びこれらの組み合わせから選択されることを特徴とする充電式アルカリ金属−硫黄セル。
【請求項８】
請求項１に記載の充電式アルカリ金属−硫黄セルにおいて、前記グラフェンは、純粋なグラフェン、酸化グラフェン、還元グラフェン酸化物（ＲＧＯ）、フッ化グラフェン、窒素化グラフェン、水素化グラフェン、ドープトグラフェン、官能化グラフェン、及びこれらの組み合わせから選択されることを特徴とする充電式アルカリ金属−硫黄セル。
【請求項９】
請求項１に記載の充電式アルカリ金属−硫黄セルにおいて、前記導電性ポリマー−硫黄ハイブリッドは、ポリアニリン、ポリピロール、ポリチオフェン、ポリフラン、二環式ポリマー、これらのスルホン化誘導体、又はこれらの組み合わせから選択される本質的に導電性のポリマーを含むことを特徴とする充電式アルカリ金属−硫黄セル。
【請求項１０】
請求項１に記載の充電式アルカリ金属−硫黄セルにおいて、前記高弾性ポリマーは、０．１重量％〜５０重量％のその中に分散されたリチウムイオン伝導性添加剤を含む、或いはカーボンナノチューブ、カーボンナノファイバー、グラフェン、及びこれらの組み合わせから選択される０．１重量％〜１０重量％の補強ナノフィラメントをその中に含むことを特徴とする充電式アルカリ金属−硫黄セル。
【請求項１１】
請求項１に記載の充電式アルカリ金属−硫黄セルにおいて、前記超高分子量ポリマーは、リチウムイオン伝導性添加剤又はナトリウムイオン伝導性添加剤と混合されて複合体を形成し、前記リチウムイオン伝導性添加剤は、前記高弾性ポリマーに分散され、Ｌｉ２ＣＯ３、Ｌｉ２Ｏ、Ｌｉ２Ｃ２Ｏ４、ＬｉＯＨ、ＬｉＸ、ＲＯＣＯ２Ｌｉ、ＨＣＯＬｉ、ＲＯＬｉ、（ＲＯＣＯ２Ｌｉ）２、（ＣＨ２ＯＣＯ２Ｌｉ）２、Ｌｉ２Ｓ、ＬｉｘＳＯｙ、及びこれらの組み合わせから選択され、Ｘ＝Ｆ、Ｃｌ、Ｉ、又はＢｒ、Ｒ＝炭化水素基、０≦ｘ≦１、及び１≦ｙ≦４であることを特徴とする充電式アルカリ金属−硫黄セル。
【請求項１２】
請求項１に記載の充電式アルカリ金属−硫黄セルにおいて、前記超高分子量ポリマーは、リチウムイオン伝導性添加剤と混合されて複合体を形成し、前記リチウムイオン伝導性添加剤は、前記超高分子量ポリマーに分散され、過塩素酸リチウム、ＬｉＣｌＯ４、ヘキサフルオロリン酸リチウム、ＬｉＰＦ６、ホウフッ化リチウム、ＬｉＢＦ４、ヘキサフルオロヒ化リチウム、ＬｉＡｓＦ６、トリフルオロメタンスルホン酸リチウム、ＬｉＣＦ３ＳＯ３、ビス−トリフルオロメチルスルホニルイミドリチウム、ＬｉＮ（ＣＦ３ＳＯ２）２、リチウムビス（オキサラト）ボレート、ＬｉＢＯＢ、リチウムオキサリルジフルオロボレート、ＬｉＢＦ２Ｃ２Ｏ４、リチウムオキサリルジフルオロボレート、ＬｉＢＦ２Ｃ２Ｏ４、硝酸リチウム、ＬｉＮＯ３、Ｌｉ−フルオロアルキル−リン酸、ＬｉＰＦ３（ＣＦ２ＣＦ３）３、リチウムビスパーフルオロ−エチルスルホニルイミド、ＬｉＢＥＴＩ、リチウムビス（トリフルオロメタンスルホニル）イミド、リチウムビス（フルオロスルホニル）イミド、リチウムトリフルオロメタンスルホンイミド、ＬｉＴＦＳＩ、イオン液体系リチウム塩、及びこれらの組み合わせから選択されることを特徴とする充電式アルカリ金属−硫黄セル。
【請求項１３】
請求項１に記載の充電式アルカリ金属−硫黄セルにおいて、前記超高分子量ポリマーは、ポリアニリン、ポリピロール、ポリチオフェン、ポリフラン、二環式ポリマー、これらのスルホン化誘導体、及びこれらの組み合わせから選択される導電性ポリマーと混合されることを特徴とする充電式アルカリ金属−硫黄セル。
【請求項１４】
請求項１に記載の充電式アルカリ金属−硫黄セルにおいて、前記超高分子量ポリマーは、ポリ（エチレンオキシド）（ＰＥＯ）、ポリプロピレンオキシド（ＰＰＯ）、ポリ（アクリロニトリル）（ＰＡＮ）、ポリ（メチルメタクリレート）（ＰＭＭＡ）、ポリ（フッ化ビニリデン）（ＰＶｄＦ）、ポリビス−メトキシエトキシエトキシド−ホスファゼネックス、ポリ塩化ビニル、ポリジメチルシロキサン、ポリ（フッ化ビニリデン）−ヘキサフルオロプロピレン（ＰＶＤＦ−ＨＦＰ）、これらのスルホン化誘導体、又はこれらの組み合わせの低分子量バージョンから選択されるリチウムイオン伝導性ポリマーとの混合物又はブレンドを形成し、前記低分子バージョンは、５００，０００ｇ／モル未満の分子量を有すると定義されることを特徴とする充電式アルカリ金属−硫黄セル。
【請求項１５】
請求項１に記載の充電式アルカリ金属−硫黄セルにおいて、前記高弾性ポリマーは、室温で１０−５Ｓ／ｃｍ〜５×１０−２Ｓ／ｃｍのリチウムイオン伝導率を有することを特徴とする充電式アルカリ金属−硫黄セル。
【請求項１６】
請求項１に記載の充電式アルカリ金属−硫黄セルにおいて、前記セルは、８０％〜９９％の硫黄利用効率を有することを特徴とする充電式アルカリ金属−硫黄セル。
【請求項１７】
請求項１に記載の充電式アルカリ金属−硫黄セルにおいて、前記電解質は、ポリマー電解質、ポリマーゲル電解質、複合電解質、イオン液体電解質、有機液体電解質、固体電解質、及びこれらの組み合わせから選択されることを特徴とする充電式アルカリ金属−硫黄セル。
【請求項１８】
請求項１に記載の充電式アルカリ金属−硫黄セルにおいて、前記電解質は、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ化リチウム（ＬｉＡｓＦ６）、トリフルオロメタンスルホン酸リチウム（ＬｉＣＦ３ＳＯ３）、ビス−トリフルオロメチルスルホニルイミドリチウム（ＬｉＮ（ＣＦ３ＳＯ２）２）、リチウムビス（オキサラト）ボレート（ＬｉＢＯＢ）、リチウムオキサリルジフルオロボレート（ＬｉＢＦ２Ｃ２Ｏ４）、硝酸リチウム（ＬｉＮＯ３）、Ｌｉ−フルオロアルキル−リン酸（ＬｉＰＦ３（ＣＦ２ＣＦ３）３）、リチウムビスペルフルオロエチルスルホニルイミド（ＬｉＢＥＴＩ）、イオン液体塩、過塩素酸ナトリウム（ＮａＣｌＯ４）、過塩素酸カリウム（ＫＣｌＯ４）、ヘキサフルオロリン酸ナトリウム（ＮａＰＦ６）、ヘキサフルオロリン酸カリウム（ＫＰＦ６）、ホウフッ化ナトリウム（ＮａＢＦ４）、ホウフッ化カリウム（ＫＢＦ４）、ヘキサフルオロヒ化ナトリウム、ヘキサフルオロヒ化カリウム、トリフルオロメタンスルホン酸ナトリウム（ＮａＣＦ３ＳＯ３）、トリフルオロメタンスルホン酸カリウム（ＫＣＦ３ＳＯ３）、ビス−トリフルオロメチルスルホニルイミドナトリウム（ＮａＮ（ＣＦ３ＳＯ２）２）、トリフルオロメタンスルホンイミドナトリウム（ＮａＴＦＳＩ）、及びビス−トリフルオロメチルスルホニルイミドカリウム（ＫＮ（ＣＦ３ＳＯ２）２）、及びこれらの組み合わせから選択されることを特徴とする充電式アルカリ金属−硫黄セル。
【請求項１９】
請求項１８に記載の充電式アルカリ金属−硫黄セルにおいて、前記溶媒は、炭酸エチレン（ＥＣ）、炭酸ジメチル（ＤＭＣ）、炭酸メチルエチル（ＭＥＣ）、炭酸ジエチル（ＤＥＣ）、プロピオン酸エチル、プロピオン酸メチル、炭酸プロピレン（ＰＣ）、γ−ブチロラクトン（γ−ＢＬ）、アセトニトリル（ＡＮ）、酢酸エチル（ＥＡ）、ギ酸プロピル（ＰＦ）、ギ酸メチル（ＭＦ）、トルエン、キシレン又は酢酸メチル（ＭＡ）、炭酸フルオロエチレン（ＦＥＣ）、炭酸ビニレン（ＶＣ）、炭酸アリルエチル（ＡＥＣ）、１，３−ジオキソラン（ＤＯＬ）、１，２−ジメトキシエタン（ＤＭＥ）、テトラエチレングリコールジメチルエーテル（ＴＥＧＤＭＥ）、ポリ（エチレングリコール）ジメチルエーテル（ＰＥＧＤＭＥ）、ジエチレングリコールジブチルエーテル（ＤＥＧＤＢＥ）、２−エトキシエチルエーテル（ＥＥＥ）、スルホン、スルホラン、室温イオン液体、及びこれらの組み合わせから選択されることを特徴とする充電式アルカリ金属−硫黄セル。
【請求項２０】
請求項１に記載の充電式アルカリ金属−硫黄セルにおいて、前記アノード活物質層は、リチウム金属、ナトリウム金属、カリウム金属、リチウム金属合金、ナトリウム金属合金、カリウム金属合金、リチウムインターカレーション化合物、ナトリウムインターカレーション化合物、カリウムインターカレーション化合物、リチウム化化合物、ナトリウム化化合物、カリウムドープト化合物、リチウム化二酸化チタン、チタン酸リチウム、マンガン酸リチウム、リチウム遷移金属酸化物、Ｌｉ４Ｔｉ５Ｏ１２、及びこれらの組み合わせから選択されるアノード活物質を含むことを特徴とする充電式アルカリ金属−硫黄セル。
【請求項２１】
請求項１に記載の充電式アルカリ金属−硫黄セルにおいて、前記セルは、リチウムイオン−硫黄セルであり、前記アノード活物質層は、
（ａ）シリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）、並びにこれらのリチウム化バージョン、
（ｂ）Ｓｉ、Ｇｅ、Ｓｎ、Ｐｂ、Ｓｂ、Ｂｉ、Ｚｎ、Ａｌ、又はＣｄの他の元素との合金又は金属間化合物、並びにこれらのリチウム化バージョン、前記合金又は化合物は化学量論的又は非化学量論的である、
（ｃ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにこれらの混合物又は複合体、並びにこれらのリチウム化バージョン、
（ｄ）Ｓｎの塩及び水酸化物、並びにこれらのリチウム化バージョン、
（ｅ）炭素又は黒鉛材料及びこれらのプレリチウム化バージョン、並びに
これらの組み合わせからなる群から選択されるアノード活物質を含むことを特徴とする充電式アルカリ金属−硫黄セル。
【請求項２２】
請求項１に記載の充電式アルカリ金属−硫黄セルにおいて、前記セルは、ナトリウムイオン−硫黄セル又はカリウムイオン−硫黄セルであり、前記アノード活物質層は、
（ａ）ナトリウム又はカリウムをドープしたシリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びこれらの混合物、
（ｂ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びこれらの混合物のナトリウム又はカリウム含有合金又は金属間化合物、
（ｃ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びこれらの混合物又は複合体のナトリウム又はカリウム含有酸化物、炭化物、窒化物、硫化物、リン化物、セレン化物、テルル化物、又はアンチモン化物、
（ｄ）ナトリウム又はカリウム塩、
（ｅ）黒鉛の粒子、硬質炭素、軟質炭素又は炭素粒子、及びこれらのプレナトリウム化バージョン、並びに
これらの組み合わせ
からなる群から選択されるアノード活物質を含むことを特徴とする充電式アルカリ金属−硫黄セル。
【請求項２３】
請求項１に記載の充電式アルカリ金属−硫黄セルにおいて、前記微粒子は、前記高容量ポリマー、及び前記硫黄、金属スルフィド、又は金属化合物を合わせた総重量に基づいて、８０重量％〜９９重量％の硫黄、金属スルフィド、又は金属化合物を含むことを特徴とする充電式アルカリ金属−硫黄セル。
【請求項２４】
充電式アルカリ金属−硫黄セルにおけるカソード活物質層において、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、前記微粒子の少なくとも１つは、２％以上の回復可能な引張り歪み、室温で１０−６Ｓ／ｃｍ以上のリチウムイオン又はナトリウムイオン伝導率、及び０．５ｎｍ〜１０μｍの厚さを有する高弾性ポリマーの薄層によって完全に包まれている又はカプセル化されている１つ以上の硫黄含有材料粒子から構成され、前記高弾性ポリマーは、０．５×１０６〜９×１０６ｇ／モルの分子量を有する超高分子量ポリマーを含むことを特徴とする充電式アルカリ金属−硫黄セルにおけるカソード活物質層。
【請求項２５】
請求項２４に記載のカソード活物質層において、前記硫黄−炭素ハイブリッド、硫黄−黒鉛ハイブリッド、硫黄−グラフェンハイブリッド、又は導電性ポリマー−硫黄ハイブリッドは、硫黄又は硫化物の、炭素、黒鉛、グラフェン、又は導電性高分子材料との混合物、ブレンド、複合体、化学的又は物理的結合体であることを特徴とするカソード活物質層。
【請求項２６】
請求項２４に記載のカソード活物質層において、前記超高分子量ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、及びこれらの組み合わせから選択されることを特徴とするカソード活物質層。
【請求項２７】
請求項２４に記載のカソード活物質層において、前記金属スルフィドはＭｘＳｙを含み、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、及びこれらの組み合わせから選択される金属元素であることを特徴とするカソード活物質層。
【請求項２８】
請求項２４に記載のカソード活物質層において、前記カソード活物質層の前記炭素又は黒鉛材料は、メソフェーズピッチ、メソフェーズカーボン、メソカーボンマイクロビーズ（ＭＣＭＢ）、コークス粒子、膨張黒鉛フレーク、人工黒鉛粒子、天然黒鉛粒子、高配向熱分解黒鉛、軟質炭素粒子、硬質炭素粒子、カーボンナノチューブ、カーボンナノファイバー、炭素繊維、黒鉛ナノファイバー、黒鉛繊維、炭化ポリマーファイバー、活性炭、カーボンブラック、及びこれらの組み合わせから選択されることを特徴とするカソード活物質層。
【請求項２９】
請求項２４に記載のカソード活物質層において、前記金属ポリスルフィドはＭｘＳｙを含み得、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、及びこれらの組み合わせから選択される金属元素であることを特徴とするカソード活物質層。
【請求項３０】
請求項２４に記載のカソード活物質層において、前記複数の微粒子をともに結合して前記カソード活物質層を形成するバインダー樹脂を更に含み、前記バインダー樹脂は、前記複数の微粒子の一部ではなく、前記複数の微粒子の外部にあることを特徴とするカソード活物質層。
【請求項３１】
充電式アルカリ金属−硫黄セルにおけるカソード活物質層において、樹脂バインダー、任意選択の導電性添加剤、及び硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の粒子を含み、前記硫黄含有材料粒子は、前記樹脂バインダーによって結合されて、一体型固体層を形成し、前記一体型固体層は、２％以上の回復可能な引張り歪み、室温で１０−６Ｓ／ｃｍ以上のリチウムイオン伝導率、及び０．５ｎｍ〜１０μｍの厚さを有する高弾性ポリマーの薄層によって覆われている又は保護されており、前記高弾性ポリマーは、０．５×１０６〜９×１０６ｇ／モルの分子量を有する超高分子量ポリマーを含むことを特徴とする充電式アルカリ金属−硫黄セルにおけるカソード活物質層。
【請求項３２】
請求項３１に記載のカソード活物質層において、前記統合固体層は、前記樹脂バインダーによってカソード集電体に結合されることを特徴とするカソード活物質層。
【請求項３３】
リチウム−硫黄セル、ナトリウム−硫黄セル、又はカリウム−硫黄セルから選択される充電式アルカリ金属−硫黄セルにおいて、前記アルカリ金属−硫黄セルは、（ａ）アノード活物質層及び前記アノード活物質層を支持する任意選択のアノード集電体と、（ｂ）請求項３１に記載のカソード活物質層を含むカソードと、（ｃ）前記アノード活物質層及び前記カソード活物質層とイオン接触する任意選択の多孔質セパレータ層を有する電解質とを含むことを特徴とするリチウム−硫黄セル、ナトリウム−硫黄セル、又はカリウム−硫黄セルから選択される充電式アルカリ金属硫黄セル。
【請求項３４】
リチウム−硫黄電池カソードにおける粉末塊において、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、前記微粒子の少なくとも１つは、２％以上の回復可能な引張り歪み、室温で１０−６Ｓ／ｃｍ以上のリチウムイオン伝導率、及び０．５ｎｍ〜１０μｍの厚さを有する高弾性ポリマーの薄層によって包まれている又はカプセル化されている１つ以上の硫黄含有材料粒子から構成され、前記高弾性ポリマーは、０．５×１０６〜９×１０６ｇ／モルの分子量を有する超高分子量ポリマーを含むことを特徴とするリチウム−硫黄電池カソードにおける粉末塊。
【請求項３５】
請求項３４に記載の粉末塊において、前記硫黄−炭素ハイブリッド、硫黄−黒鉛ハイブリッド、硫黄−グラフェンハイブリッド、又は導電性ポリマー−硫黄ハイブリッドは、混合物、ブレンド、複合体、硫黄又は硫化物と、炭素、黒鉛、グラフェン、又は導電性ポリマー材料との化学的又は物理的に結合した物体であることを特徴とする粉末塊。
【請求項３６】
請求項３４に記載の粉末塊において、前記超高分子量ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、及びこれらの組み合わせから選択されることを特徴とする粉末塊。
【請求項３７】
請求項３４に記載の粉末塊において、前記金属ポリスルフィドはＭｘＳｙを含み、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、及びこれらの組み合わせから選択される金属元素であることを特徴とする粉末塊。
【請求項３８】
請求項１に記載の充電式アルカリ金属−硫黄セルの製造方法において、
（ａ）カソードと、前記カソードを支持するための任意選択のカソード集電体を準備する工程と、
（ｂ）Ｌｉ、Ｎａ、Ｋ、又はこれらの組み合わせから選択されるアルカリ金属アノードと、前記アノードを支持するための任意選択のアノード集電体を準備する工程と、
（ｃ）前記アノードと前記カソードに接触する電解質と、前記アノードと前記カソードを電気的に分離する任意選択のセパレータを準備する工程と、
を含み、前記カソードは、硫黄含有材料の複数の微粒子を含み、前記微粒子の少なくとも１つは、２％以上の回復可能な引張り歪み、室温で１０−６Ｓ／ｃｍ以上のリチウムイオン伝導率、及び０．５ｎｍ〜１０μｍの厚さを有する高弾性ポリマーの薄層によって包まれている又はカプセル化されている１つ以上の硫黄含有材料粒子から構成され、前記高弾性ポリマーは、０．５×１０６〜９×１０６ｇ／モルの分子量を有する超高分子量ポリマーを含むことを特徴とする充電式アルカリ金属−硫黄セルの製造方法。
【請求項３９】
請求項３８に記載の製造方法において、前記硫黄含有材料は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、及びこれらの組み合わせから選択されることを特徴とする製造方法。
【請求項４０】
請求項３９に記載の製造方法において、前記硫黄−炭素ハイブリッド、硫黄−黒鉛ハイブリッド、硫黄−グラフェンハイブリッド、又は導電性ポリマー−硫黄ハイブリッドは、混合物、ブレンド、複合体、硫黄又は硫化物と、炭素、黒鉛、グラフェン、又は導電性ポリマー材料との化学的又は物理的に結合した物体であることを特徴とする製造方法。
【請求項４１】
請求項３８に記載の製造方法において、前記超高分子量ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択されることを特徴とする製造方法。
【請求項４２】
請求項３８に記載の製造方法において、前記高弾性ポリマーは、１ｎｍ〜１００ｎｍの厚さを有することを特徴とする製造方法。
【請求項４３】
請求項３８に記載の製造方法において、前記高弾性ポリマーは、１×１０−５Ｓ／ｃｍ〜５×１０−２Ｓ／ｃｍのリチウムイオン伝導性を有することを特徴とする製造方法。
【請求項４４】
請求項３８に記載の製造方法において、複数の微粒子を準備する前記工程は、パンコーティング、空気懸濁、遠心押出、振動ノズル、噴霧乾燥、超音波噴霧、コアセルベーション相分離、界面重縮合、その場重合、マトリックス重合、又はこれらの組み合わせから選択される手順を使用して、高弾性ポリマーの前記薄層で前記１つ以上の硫黄含有材料粒子をカプセル化又は包むことを含むことを特徴とする製造方法。
【請求項４５】
請求項３８に記載の製造方法において、複数の微粒子を提供する前記工程は、エラストマーを有する前記超高分子量ポリマー、導電性ポリマー、リチウムイオン伝導性材料、補強材、又はこれらの組み合わせの混合物で前記１つ以上の硫黄含有材料粒子をカプセル化する又は包むことを含むことを特徴とする製造方法。
【請求項４６】
請求項４５に記載の製造方法において、前記リチウムイオン伝導性材料は、前記高弾性ポリマーに分散され、Ｌｉ２ＣＯ３、Ｌｉ２Ｏ、Ｌｉ２Ｃ２Ｏ４、ＬｉＯＨ、ＬｉＸ、ＲＯＣＯ２Ｌｉ、ＨＣＯＬｉ、ＲＯＬｉ、（ＲＯＣＯ２Ｌｉ）２、（ＣＨ２ＯＣＯ２Ｌｉ）２、Ｌｉ２Ｓ、ＬｉｘＳＯｙ、又はこれらの組み合わせから選択され、Ｘ＝Ｆ、Ｃｌ、Ｉ、又はＢｒ、Ｒ＝炭化水素基、ｘ＝０〜１、ｙ＝１〜４であることを特徴とする製造方法。
【請求項４７】
請求項４５に記載の製造方法において、前記リチウムイオン伝導性材料は、前記高弾性ポリマーに分散され、過塩素酸リチウム、ＬｉＣｌＯ４、ヘキサフルオロリン酸リチウム、ＬｉＰＦ６、ホウフッ化リチウム、ＬｉＢＦ４、ヘキサフルオロヒ化リチウム、ＬｉＡｓＦ６、トリフルオロメタンスルホン酸リチウム、ＬｉＣＦ３ＳＯ３、ビス−トリフルオロメチルスルホニルイミドリチウム、ＬｉＮ（ＣＦ３ＳＯ２）２、リチウムビス（オキサラト）ボレート、ＬｉＢＯＢ、リチウムオキサリルジフルオロボレート、ＬｉＢＦ２Ｃ２Ｏ４、リチウムオキサリルジフルオロボレート、ＬｉＢＦ２Ｃ２Ｏ４、硝酸リチウム、ＬｉＮＯ３、Ｌｉ−フルオロアルキル−リン酸、ＬｉＰＦ３（ＣＦ２ＣＦ３）３、リチウムビスパーフルオロ−エチルスルホニルイミド、ＬｉＢＥＴＩ、リチウムビス（トリフルオロメタンスルホニル）イミド、リチウムビス（フルオロスルホニル）イミド、リチウムトリフルオロメタンスルホンイミド、ＬｉＴＦＳＩ、イオン液体系リチウム塩、又はこれらの組み合わせから選択されることを特徴とする製造方法。
【請求項４８】
リチウム−硫黄セル、ナトリウム−硫黄セル、又はカリウム−硫黄セルから選択される充電式アルカリ金属−硫黄セルを製造する方法において、前記方法は、（ａ）アノード活物質層及び前記アノード活物質層を支持する任意選択のアノード集電体を含むアノードを提供する工程と、（ｂ）請求項２４に記載のカソード活物質層を含むカソードを提供する工程と、（ｃ）前記アノード活物質層及び前記カソード活物質層とイオン接触する任意選択の多孔質セパレータ層を電解質に提供する工程と、（ｄ）前記アノード、前記カソード、及び前記電解質を組み合わせて電池ユニットを形成し、前記電池ユニットを保護筐体に入れて前記充電式アルカリ金属−硫黄セルを形成する工程とを含むことを特徴とするリチウム−硫黄セル、ナトリウム−硫黄セル、又はカリウム−硫黄セルから選択される充電式アルカリ金属−硫黄セルを製造する方法。
【請求項４９】
リチウム−硫黄セル、ナトリウム−硫黄セル、又はカリウム−硫黄セルから選択される充電式アルカリ金属−硫黄セルの製造方法において、
（ａ）アノード活物質層と、前記アノード活物質層を支持する任意選択のアノード集電体を含むアノードを準備する工程と、
（ｂ）任意選択でカソード集電体に支持されたカソード活物質層を含むカソードを準備する工程と、
（ｃ）多孔質セパレータ層と、前記アノード活物質層及び前記カソード活物質層とイオン接触する電解質を準備する工程と、
（ｄ）前記カソード活物質層と前記セパレータの間に高弾性ポリマーの層を実装する工程と、
を含み、前記高弾性ポリマーは、２％以上の回復可能な引張り歪み、室温で１０−６Ｓ／ｃｍ以上のリチウムイオン伝導率、及び０．５ｎｍ〜１０μｍの厚さを有し、前記高弾性ポリマーは、分子量が０．５×１０６〜９×１０６ｇ／モルの超高分子量ポリマーを含むことを特徴とするリチウム−硫黄セル、ナトリウム−硫黄セル、又はカリウム−硫黄セルから選択される充電式アルカリ金属−硫黄セルの製造方法。
【発明の詳細な説明】
【技術分野】
【０００１】
関連出願の相互参照
本出願は、参照により本明細書に援用する、どちらも２０１７年４月１０日に出願された米国特許出願第１５／４８３，３４７号明細書に対する優先権を主張する。
【０００２】
本発明は、リチウム−硫黄電池、ナトリウム−硫黄電池、及びカリウム−硫黄電池を含む、二次又は充電式アルカリ金属−硫黄電池における特異的なカソード組成及び構造を提供する。
【背景技術】
【０００３】
充電式リチウムイオン（Ｌｉイオン）及びリチウム金属電池（Ｌｉ−硫黄及びＬｉ金属−空気電池を含む）が、電気自動車（ＥＶ）、ハイブリッド電気自動車（ＨＥＶ）、及びポータブル電子デバイス、例えばラップトップコンピュータ及び携帯電話用の有望な電源とみなされている。金属元素としてのリチウムは、アノード活性材料としての任意の他の金属又は金属インターカレーション化合物（４，２００ｍＡｈ／ｇの比容量を有するＬｉ４．４Ｓｉを除く）と比較して最高の容量（３，８６１ｍＡｈ／ｇ）を有する。したがって、一般に、Ｌｉ金属電池は、リチウムイオン電池よりも大幅に高いエネルギー密度を有する。
【０００４】
歴史的には、充電式リチウム金属電池は、リチウム金属アノードと結合されたカソード活性材料として、ＴｉＳ２、ＭｏＳ２、ＭｎＯ２、ＣｏＯ２、及びＶ２Ｏ５など、比較的高い比容量を有する非リチウム化化合物を使用して製造された。電池が放電されると、リチウム金属アノードから電解質を通ってカソードにリチウムイオンが移動され、カソードがリチウム化された。残念ながら、充放電を繰り返すと、リチウム金属がアノードでデンドライトを形成し、このデンドライトは、最終的にはセパレータを貫通して成長し、内部短絡及び爆発を引き起こした。この問題に関連した一連の事故の結果、１９９０年代初頭にこれらのタイプの二次電池の生産が中止され、リチウムイオン電池に取って代わられた。
【０００５】
リチウムイオン電池では、純粋なリチウム金属のシート又はフィルムが、アノードとしての炭素質材料によって置換された。炭素質材料は、（例えば、グラフェン面間でのリチウムイオン又は原子のインターカレーションにより）リチウムを吸収し、リチウムイオン電池動作のそれぞれ再充電段階中及び放電段階中にリチウムイオンを脱着する。炭素質材料は、リチウムとインターカレートすることができる黒鉛を主に含むことがあり、得られる黒鉛インターカレーション化合物は、ＬｉｘＣ６として表すことができ、ここで、ｘは典型的には１未満である。
【０００６】
リチウムイオン（Ｌｉイオン）バッテリは、電気駆動車用の有望なエネルギー貯蔵デバイスであるが、現況技術のＬｉイオン電池は、コスト面及び性能面での目標をまだ満たしていない。Ｌｉイオンセルは、典型的には、炭素負極（アノード）に対して高電位でＬｉ＋を脱／再インターカレートする正極（カソード）としてリチウム遷移金属酸化物又はリン酸塩を使用する。リチウム遷移金属酸化物又はリン酸塩ベースのカソード活性材料の比容量は、典型的には１４０〜１７０ｍＡｈ／ｇの範囲内である。その結果、市販のＬｉイオンセルの比エネルギーは、典型的には１２０〜２２０Ｗｈ／ｋｇ、最も典型的には１５０〜１８０Ｗｈ／ｋｇの範囲内である。これらの比エネルギー値は、バッテリ駆動式電気自動車が広く受け入れられるために必要とされるよりも２〜３倍低い。
【０００７】
ハイブリッド（ＨＥＶ）、プラグインハイブリッド電気自動車（ＨＥＶ）、全電池電気自動車（ＥＶ）の急速な発展に伴って、大幅に高い比エネルギー、より高いエネルギー密度、より高いレート性能、長いサイクル寿命、及び安全性を備える充電式電池を提供するアノード及びカソード材料が緊急で必要である。最も有望なエネルギー貯蔵デバイスの１つは、リチウム−硫黄（Ｌｉ−Ｓ）セルである。これは、Ｌｉの理論容量が３，８６１ｍＡｈ／ｇであり、Ｓの理論容量が１，６７５ｍＡｈ／ｇであるからである。Ｌｉ−Ｓセルは、その最も単純な形態では、正極としての元素硫黄と、負極としてのリチウムとからなる。リチウム−硫黄セルは、Ｌｉ＋／Ｌｉ０に対して２．２Ｖに近い反応Ｓ８＋１６Ｌｉ⇔８Ｌｉ２Ｓで表される酸化還元対で動作する。この電気化学電位は、従来の正極（例えば、ＬｉＭｎＯ４）によって示される電位の約２／３である。しかし、この欠点は、ＬｉとＳの両方の非常に高い理論容量によって相殺される。したがって、従来のインターカレーションに基づくＬｉイオン電池と比較して、Ｌｉ−Ｓセルは、大幅に高いエネルギー密度（容量と電圧の積）を提供する可能性を有する。Ｌｉ２Ｓへの完全な反応を仮定すると、エネルギー密度値は、Ｌｉ及びＳの合計重量又は体積に基づいて、それぞれ２，５００Ｗｈ／ｋｇ及び２，８００Ｗｈ／Ｌに近づき得る。総セル重量又は体積に基づく場合、エネルギー密度はそれぞれ約１，０００Ｗｈ／ｋｇ及び１，１００Ｗｈ／Ｌに達し得る。しかし、硫黄カソード技術の業界リーダーによって報告された現在のＬｉ硫黄セルは、（総セル重量に基づいて）２５０〜４００Ｗｈ／ｋｇの最大セル比エネルギーを有しており、これは、可能な値よりもかなり低い。
【０００８】
要約すると、かなりの利点があるにもかかわらず、Ｌｉ−Ｓセルには、いくつかの主な技術的問題があり、したがってそれらがＬｉ−Ｓセルの広範な商業化を妨げている。
【０００９】
（１）従来のリチウム金属セルは、デンドライト形成及び関連の内部短絡の問題を依然として有する。
【００１０】
（２）硫黄又は硫黄含有有機化合物は、電気的にもイオン的にも高い絶縁性を有する。高い電流密度又は充放電レートで可逆電気化学反応を可能にするために、硫黄は、導電性添加剤との密接な接触を維持しなければならない。この目的のために様々な炭素−硫黄複合体が利用されているが、接触面積のスケールが限られているため、限られた成功しか収めていなかった。報告されている典型的な容量は、中程度のレートで、（カソード炭素−硫黄複合体重量に基づいて）３００〜５５０ｍＡｈ／ｇである。
【００１１】
（３）このセルは、放電−充電サイクル中に大幅な容量減衰を示す傾向がある。これは主に、電解質に使用される極性有機溶媒中での放電プロセスと充電プロセスの両方において反応中間体として形成されるポリ硫化リチウムアニオンの高い可溶性によるものである。サイクリング中、ポリ硫化リチウムアニオンは、セパレータを通ってＬｉ負極に移動することがあり、そこで還元されて固体の沈殿物（Ｌｉ２Ｓ２及び／又はＬｉ２Ｓ）となり、活性質量損失を引き起こす。さらに、放電中に正極の表面に析出する固体生成物が電気化学的に不可逆的になり、これも活性質量損失の一因となる。
【００１２】
（４）より一般的に言えば、元素硫黄、有機硫黄、及び炭素−硫黄材料を含むカソードを含むセルの大きな欠点は、カソードからセルの残りの部分への、可溶性硫化物、ポリ硫化物、オルガノスルフィド、硫化炭素、及び／又はポリ硫化炭素（本明細書では以後、アニオン性還元生成物と呼ぶ）の溶解及び過剰な外方拡散に関する。この現象は一般的にシャトル効果と呼ばれる。このプロセスは、以下のようないくつかの問題を生じる：高い自己放電率、カソード容量の損失、活性セル構成要素への電気的接触の喪失をもたらす集電体及び電気的リードの腐食、アノードの機能不全をもたらすアノード表面の汚れ、並びに、イオン輸送の喪失及びセル内の内部抵抗の大きな増加をもたらすセル膜セパレータの細孔の目詰まり。
【００１３】
これらの課題に対応して、新規の電解質、リチウムアノード用の保護フィルム、及び固体電解質が開発されている。いくつかの興味深いカソードの開発が最近報告されており、ポリ硫化リチウムを含む。しかし、それらの性能は、まだ実用的な用途に必要な性能に至っていない。
【００１４】
例えばＪｉらは、ナノ構造化硫黄／メソポーラス炭素材料に基づくカソードがこれらの課題を大幅に克服でき、安定した高い可逆容量を示し、レート特性とサイクリング効率が優れていることを報告した［Ｘｉｕｌｅｉ  Ｊｉ，Ｋｙｕ  Ｔａｅ  Ｌｅｅ，＆  Ｌｉｎｄａ  Ｆ．Ｎａｚａｒ，“Ａ  ｈｉｇｈｌｙ  ｏｒｄｅｒｅｄ  ｎａｎｏｓｔｒｕｃｔｕｒｅｄ  ｃａｒｂｏｎ−ｓｕｌｐｈｕｒ  ｃａｔｈｏｄｅ  ｆｏｒ  ｌｉｔｈｉｕｍ−ｓｕｌｐｈｕｒ  ｂａｔｔｅｒｉｅｓ，”Ｎａｔｕｒｅ  Ｍａｔｅｒｉａｌｓ  ８，５００−５０６（２００９）］。しかし、提案されている高度に秩序化されたメソポーラス炭素構造の作製には、単調であり高い費用がかかるテンプレート支援プロセスが必要である。また、物理気相成長法又は溶液沈殿法を使用して、これらのメソスケールの細孔に高比率の硫黄を装填することも困難である。
【００１５】
Ｚｈａｎｇら（米国特許公開第２０１４／０２３４７０２号明細書；２０１４年８月２１日）は、単離された酸化グラフェン（ＧＯ）シートの表面上に微細Ｓ粒子を堆積させる化学反応法を利用する。しかし、この方法は、ＧＯ表面上に高比率のＳ粒子（すなわち、典型的にはＧＯ−Ｓナノコンポジット組成物中で６６％未満のＳ）を作成することができない。得られるＬｉ−Ｓセルはまた、レート性能が低い；例えば、０．０２Ｃのレートで（Ｓの重量に基づいて）１，１００ｍＡｈ／ｇの比容量が、１．０Ｃのレートで＜４５０ｍＡｈ／ｇに低下される。実現可能な最高の比容量１，１００ｍＡｈ／ｇは、そのような低い充放電レートでさえ、１，１００／１，６７５＝６５．７％の硫黄利用効率を示すことに留意されたい（０．０２Ｃは、１／０．０２＝５０時間で充電又は放電プロセスを完了することを意味する。同様に、１Ｃ＝１時間、２Ｃ＝１／２時間、３Ｃ＝１／３時間などである）。さらに、そのようなＳ−ＧＯナノコンポジットカソードベースのＬｉ−Ｓセルは、非常に短いサイクル寿命を示し、容量は、典型的には、４０回未満の充放電サイクルでその元の容量の６０％未満に低下する。そのような短いサイクル寿命のため、このＬｉ−Ｓセルは実用的な用途には有用でない。酸化グラフェン表面上にＳ粒子を堆積させる別の化学反応法をＷａｎｇらが開示している（米国特許出願公開第２０１３／０１７１３３９号明細書；２０１３年７月４日）。このＬｉ−Ｓセルも依然として同じ問題を抱えている。
【００１６】
Ｌｉ−Ｓセル中のカソード材料として使用するための（ＧＯ表面上に吸着された硫黄粒子を有する）グラフェン−硫黄ナノコンポジットを調製するための溶液沈殿法をＬｉｕらが開示している（米国特許出願公開第２０１２／００８８１５４号明細書；２０１２年４月１２日）。この方法は、ＧＯシートと溶媒（ＣＳ２）中のＳとを混合して懸濁液を形成することを含む。次いで溶媒を蒸発させて固体ナノコンポジットを得て、次いでこれを粉砕して、平均直径が約５０ｎｍ未満の一次硫黄粒子を有するナノコンポジット粉末を得る。残念ながら、この方法は、４０ｎｍ未満のＳ粒子を生成することはできないようである。得られたＬｉ−Ｓセルは、サイクル寿命が非常に短い（わずか５０サイクル後に５０％の容量減衰）。これらのナノコンポジット粒子がポリマーにカプセル化されているときでさえ、Ｌｉ−Ｓセルは、１００サイクル後にその元の容量の８０％未満しか保たない。また、このセルは、レート性能が低い（０．１Ｃのレートで１，０５０ｍＡｈ／ｇ（Ｓ重量）の比容量。１．０Ｃのレートで＜５８０ｍＡｈ／ｇに低下）を示す。ここでも、これは、高比率のＳがリチウム貯蔵に寄与せず、その結果、Ｓ利用効率が低いことを示唆する。
【００１７】
更に、前述の方法は全て、単離されたグラフェンシートの表面に対してＳ粒子を堆積させることを伴う。グラフェン表面に付着したＳ粒子（最も絶縁性の高い材料の１つ）が存在すると、複数のＳが結合したグラフェンシートがともに詰め込まれたときに、得られる電極構造が非導電性になる。これらのＳ粒子は、グラフェンシートが互いに接触するのを防ぎ、それ以外ではグラフェンシートを導電してカソードに電子導電経路の３−Ｄネットワークを形成することを不可能にする。この意図せず予期しない結果は、これらの従来技術のＬｉ−Ｓセルの性能が非常に低いもう１つの理由である。
【００１８】
高エネルギー密度のＬｉ−Ｓセルの製造に様々な手法が提案されているが、これらのセルにおける、カソードコンパートメントから他のコンポーネントへのＳ又はリチウムポリスルフィドの外方拡散を遅らせるカソード材料、製造プロセス、及びセル操作方法の必要性が残っており、電気活性カソード材料の利用効率（Ｓ利用効率）を改善し、多数のサイクルにわたって高容量の充電式Ｌｉ−Ｓセルを提供する。
【００１９】
最も重要なことに、リチウム金属（純リチウム、他の金属元素との高いリチウム含有量のリチウム合金、又は高いリチウム含有量を有するリチウム含有化合物を含む；例えば、＞８０重量％以上、又は好ましくは＞９０重量％のＬｉ）は、実質的に全ての他のアノード活性材料（純粋なシリコンを除く。しかし、シリコンは粉末化の問題を有する）と比較して、最高のアノード比容量を依然として提供する。デンドライト関連の問題に対処することができれば、リチウム金属は、リチウム−硫黄二次電池における理想的なアノード材料となる。
【００２０】
ナトリウム金属（Ｎａ）とカリウム金属（Ｋ）は、Ｌｉと同様の化学的特性を有し、室温ナトリウム−硫黄セル（ＲＴ  Ｎａ−Ｓ電池）又はカリウム−硫黄セル（Ｋ−Ｓ）での硫黄カソードは、（ｉ）低い活性材料利用率、（ｉｉ）低いサイクル寿命、及び（ｉｉｉ）低いクーロン効率など、Ｌｉ−Ｓ電池で観察される同じ問題に直面する。ここでも、これらの欠点は、主にＳの絶縁性、液体電解質中のＳ及びポリ硫化Ｎａ又はＫ中間体の溶解（及び関連するシャトル効果）、並びに充放電中の大きな体積変化により生じる。
【００２１】
したがって、本発明の目的は、並外れて高い比エネルギー又は高いエネルギー密度を示す充電式アルカリ金属電池（例えば、Ｌｉ−Ｓ、Ｎａ−Ｓ、及びＫ−Ｓ電池）を提供することである。本発明の１つの特定の技術的目標は、４００Ｗｈ／ｋｇを超える、好ましくは５００Ｗｈ／ｋｇを超える、より好ましくは６００Ｗｈ／ｋｇを超えるセル比エネルギー（全てセルの総重量に基づく）を有するアルカリ金属−硫黄又はアルカリイオン−硫黄セルを提供することである。
【００２２】
本発明の別の目的は、高いカソード比容量（硫黄重量に基づいて１，２００ｍＡｈ／ｇより高い、或いは、硫黄、導電性添加剤又は基材、及びバインダーの重量を組み合わせたものを含むが、カソード集電体の重量を除く、カソード複合体重量に基づいて１，０００ｍＡｈ／ｇより高い）を示すアルカリ金属−硫黄セルを提供することである。比容量は、硫黄重量のみに基づいて１，４００ｍＡｈ／ｇより高い、又はカソード複合体重量に基づいて１，２００ｍＡｈ／ｇより高いことが好ましい。これには、高い比エネルギー、デンドライト形成に対する良好な耐性、及び長く安定したサイクル寿命が伴わなければならない。
【００２３】
公開されている文献レポート（科学論文）及び特許文献のほとんどにおいて、科学者ら又は発明者らは、（カソード複合体の総重量ではなく）硫黄又はポリ硫化リチウムの重量のみに基づいてカソード比容量を表現することを選択しているが、残念ながら、典型的にはそれらのＬｉ−Ｓセルでは高比率の非活性材料（導電性添加剤及びバインダーなど、リチウムを貯蔵することができない材料）が使用されることに留意されたい。実用の目的では、カソード複合体の重量に基づく容量値を使用することがより有意義である。
【００２４】
したがって、本発明の特定の目的は、従来のＬｉ−Ｓ及びＮａ−Ｓセルに一般的に関連する以下の問題を克服又は大幅に低減する合理的な材料及び電池設計に基づく充電式のアルカリ金属−硫黄セルを提供することである：（ａ）デンドライト形成（内部短絡）；（ｂ）硫黄の非常に低い電気及びイオン伝導度。これは、大きな比率（典型的には３０〜５５％）の非活性導電性フィラーを必要とし、且つかなりの比率のアクセス不可能な又は到達不可能な硫黄又はアルカリ金属ポリ硫化物を有する；（ｃ）電解質中へのＳ及びアルカリ金属ポリ硫化物の溶解、並びに（ｄ）カソードからアノードへのアルカリ金属ポリ硫化物の移動（これは、アノードでＬｉ、Ｎａ又はＫと不可逆反応する）。これは、活性材料の喪失及び容量減衰（シャトル効果）をもたらす；及び（ｅ）短いサイクル寿命。
【発明の概要】
【００２５】
本発明は、アルカリ金属−硫黄セル（例えば、リチウム−硫黄セル、ナトリウム−硫黄セル、及びカリウム−硫黄セル）を提供する。リチウム−硫黄電池は、リチウム金属−硫黄電池（アノード活物質としてリチウム金属、及びカソード活物質として硫黄を有する）とリチウムイオン−硫黄電池（例えば、アノード活物質としてＳｉ又は黒鉛、及びカソード活物質として硫黄）を含み得る。ナトリウム−硫黄電池は、ナトリウム金属−硫黄電池（アノード活物質としてナトリウム金属、及びカソード活物質として硫黄を有する）とナトリウムイオン−硫黄電池（例えば、アノード活物質として硬質炭素、及びカソード活物質として硫黄）を含み得る。
【００２６】
アルカリ金属−硫黄セルは、（ａ）アノード活物質層及びアノード活物質層を支持する任意選択のアノード集電体と、（ｂ）カソード活物質層及びカソード活物質層を支持する任意選択のカソード集電体と、（ｃ）アノード活物質層及びカソード活物質層とイオン接触する任意選択の多孔質セパレータ層を有する電解質とを含む。
【００２７】
このセルでは、カソード活物質層は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、微粒子の少なくとも１つは、添加剤又は補強材なしで測定した場合、２％以上の回復可能な引張り歪み、１０−６Ｓ／ｃｍ以上のリチウムイオン伝導率（典型的には、室温で測定される１０−５Ｓ／ｃｍ〜５×１０−２Ｓ／ｃｍ）、及び０．５ｎｍ〜１０μｍの厚さ（典型的には１ｎｍ〜１μｍであるが、好ましくは＜１００ｎｍ、より好ましくは＜１０ｎｍ）を有する高弾性ポリマーの薄層によって包まれている又はカプセル化されている１つ以上の硫黄含有材料粒子から構成される。高弾性ポリマーは、０．５×１０６〜９×１０６ｇ／モルの分子量を有する超高分子量ポリマーを含む。
【００２８】
硫黄−炭素ハイブリッド、硫黄−黒鉛ハイブリッド、硫黄−グラフェンハイブリッド、又は導電性ポリマー−硫黄ハイブリッドは、混合物、ブレンド、複合体、或いは硫黄又は硫化物の炭素、黒鉛、グラフェン、又は導電性ポリマー材料との化学的又は物理的に結合した物体であり得る。例えば、硫黄−グラフェンハイブリッドは、ボールミル粉砕によって調製された硫黄とグラフェンの単純な混合物（粒子形態）であり得る。このようなハイブリッドは、酸化グラフェンシート等の表面で結合した硫黄を含み得る。別の例として、硫黄−炭素ハイブリッドは、硫黄とカーボンナノチューブの単純な混合物（粒子形態）であり得る、又は活性炭粒子の細孔に存在する硫黄を含み得る。
【００２９】
本発明の充電式アルカリ金属−硫黄セルでは、超高分子量（ＵＨＭＷ）ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから好ましくは選択される。
【００３０】
充電式アルカリ金属−硫黄セルにおいて、金属スルフィドは、ＭｘＳｙで表される材料を含み得、この場合に、ｘは１〜３の整数であり、ｙは１〜１０の整数であり、Ｍは、アルカリ金属、Ｍｇ又はＣａから選択されるアルカリ金属、遷移金属、周期表の１３族〜１７族の金属、或いはこれらの組み合わせから選択される金属元素である。好ましくは、金属元素Ｍは、Ｌｉ、Ｎａ、Ｋ、Ｍｇ、Ｚｎ、Ｃｕ、Ｔｉ、Ｎｉ、Ｃｏ、Ｆｅ、又はＡｌから選択される。
【００３１】
いくつかの好ましい実施形態では、カソード層の金属スルフィドは、Ｌｉ２Ｓ１、Ｌｉ２Ｓ２、Ｌｉ２Ｓ３、Ｌｉ２Ｓ４、Ｌｉ２Ｓ５、Ｌｉ２Ｓ６、Ｌｉ２Ｓ７、Ｌｉ２Ｓ８、Ｌｉ２Ｓ９、Ｌｉ２Ｓ１０、Ｎａ２Ｓ１、Ｎａ２Ｓ２、Ｎａ２Ｓ３、Ｎａ２Ｓ４、Ｎａ２Ｓ５、Ｎａ２Ｓ６、Ｎａ２Ｓ７、Ｎａ２Ｓ８、Ｎａ２Ｓ９、Ｎａ２Ｓ１０、Ｋ２Ｓ１、Ｋ２Ｓ２、Ｋ２Ｓ３、Ｋ２Ｓ４、Ｋ２Ｓ５、Ｋ２Ｓ６、Ｋ２Ｓ７、Ｋ２Ｓ８、Ｋ２Ｓ９、又はＫ２Ｓ１０を含む。
【００３２】
充電式アルカリ金属−硫黄セルでは、カソード活物質層の炭素又は黒鉛材料は、メソフェーズピッチ、メソフェーズカーボン、メソカーボンマイクロビーズ（ＭＣＭＢ）、コークス粒子、膨張黒鉛フレーク、人工黒鉛粒子、天然黒鉛粒子、高配向熱分解黒鉛、軟質炭素粒子、硬質炭素粒子、カーボンナノチューブ、カーボンナノファイバー、炭素繊維、黒鉛ナノファイバー、黒鉛繊維、炭化ポリマーファイバー、活性炭、カーボンブラック、又はこれらの組み合わせから選択されることができる。グラフェンは、純粋なグラフェン、酸化グラフェン、還元グラフェン酸化物（ＲＧＯ）、フッ化グラフェン、窒素化グラフェン、水素化グラフェン、ドープトグラフェン、官能化グラフェン、又はこれらの組み合わせから選択されることができる。
【００３３】
導電性ポリマー−硫黄ハイブリッドは、好ましくは、ポリアニリン、ポリピロール、ポリチオフェン、ポリフラン、二環式ポリマー、これらのスルホン化誘導体、又はこれらの組み合わせから選択される本質的に導電性のポリマーを含み得る。
【００３４】
特定の実施形態では、超高分子量（ＵＨＭＷ）ポリマーは、０．１重量％〜５０重量％のその中に分散されたリチウムイオン伝導性添加剤を含む、或いはカーボンナノチューブ、カーボンナノファイバー、グラフェン、又はこれらの組み合わせから選択される０．１重量％〜１０重量％の補強ナノフィラメントをその中に含む。
【００３５】
特定の実施形態では、ＵＨＭＷポリマーは、リチウムイオン伝導性添加剤と混合されて複合体を形成し、この場合に、リチウムイオン伝導性添加剤は、高弾性ＵＨＭＷポリマーに分散され、Ｌｉ２ＣＯ３、Ｌｉ２Ｏ、Ｌｉ２Ｃ２Ｏ４、ＬｉＯＨ、ＬｉＸ、ＲＯＣＯ２Ｌｉ、ＨＣＯＬｉ、ＲＯＬｉ、（ＲＯＣＯ２Ｌｉ）２、（ＣＨ２ＯＣＯ２Ｌｉ）２、Ｌｉ２Ｓ、ＬｉｘＳＯｙ、又はこれらの組み合わせから選択され、この場合に、Ｘ＝Ｆ、Ｃｌ、Ｉ、又はＢｒ、Ｒ＝炭化水素基、ｘ＝０〜１、ｙ＝１〜４である。
【００３６】
特定の実施形態では、ＵＨＭＷポリマーは、リチウムイオン伝導性添加剤又はナトリウムイオン伝導性添加剤と混合されて、リチウムイオン伝導性添加剤又はナトリウムイオン伝導性添加剤が高弾性ポリマーに分散される複合体を形成する。添加剤は、以下のリチウム塩又はこのナトリウム塩の対応物から選択されることができる：過塩素酸リチウム、ＬｉＣｌＯ４、ヘキサフルオロリン酸リチウム、ＬｉＰＦ６、ホウフッ化リチウム、ＬｉＢＦ４、ヘキサフルオロヒ化リチウム、ＬｉＡｓＦ６、トリフルオロメタンスルホン酸リチウム、ＬｉＣＦ３ＳＯ３、ビス−トリフルオロメチルスルホニルイミドリチウム、ＬｉＮ（ＣＦ３ＳＯ２）２、リチウムビス（オキサラト）ボレート、ＬｉＢＯＢ、リチウムオキサリルジフルオロボレート、ＬｉＢＦ２Ｃ２Ｏ４、リチウムオキサリルジフルオロボレート、ＬｉＢＦ２Ｃ２Ｏ４、硝酸リチウム、ＬｉＮＯ３、Ｌｉ−フルオロアルキル−リン酸、ＬｉＰＦ３（ＣＦ２ＣＦ３）３、リチウムビスパーフルオロ−エチルスルホニルイミド、ＬｉＢＥＴＩ、リチウムビス（トリフルオロメタンスルホニル）イミド、リチウムビス（フルオロスルホニル）イミド、リチウムトリフルオロメタンスルホンイミド、ＬｉＴＦＳＩ、イオン液体系リチウム塩、又はこれらの組み合わせ。
【００３７】
特定の好ましい実施形態では、ＵＨＭＷポリマーは、ポリアニリン、ポリピロール、ポリチオフェン、ポリフラン、二環式ポリマー、これらのスルホン化誘導体、又はこれらの組み合わせから選択される導電性ポリマーと混合される。
【００３８】
特定の実施形態では、ＵＨＭＷポリマーは、ポリ（エチレンオキシド）（ＰＥＯ）、ポリプロピレンオキシド（ＰＰＯ）、ポリ（アクリロニトリル）（ＰＡＮ）、ポリ（メチルメタクリレート）（ＰＭＭＡ）、ポリ（フッ化ビニリデン）（ＰＶｄＦ）、ポリビス−メトキシエトキシエトキシド−ホスファゼネックス、ポリ塩化ビニル、ポリジメチルシロキサン、ポリ（フッ化ビニリデン）−ヘキサフルオロプロピレン（ＰＶＤＦ−ＨＦＰ）、これらのスルホン化誘導体、又はこれらの組み合わせの低分子量（＜５００，０００ｇ／モル）バージョンから選択されるリチウムイオン伝導性ポリマーとの混合物又はブレンドを形成する。
【００３９】
典型的には、高弾性ポリマーは、室温で１×１０−５Ｓ／ｃｍ〜５×１０−２Ｓ／ｃｍのリチウムイオン伝導率を有する。
【００４０】
本発明は、充電式アルカリ金属−硫黄セルが８０％〜９９％、より典型的には８５％〜９７％の硫黄利用効率を実現することを可能にする。
【００４１】
充電式アルカリ金属−硫黄セルでは、電解質は、ポリマー電解質、ポリマーゲル電解質、複合電解質、イオン液体電解質、水性電解質、有機液体電解質、ソフトマター相電解質、固体電解質、又はこれらの組み合わせから選択される。電解質は、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ化リチウム（ＬｉＡｓＦ６）、トリフルオロメタスルホン酸リチウム（ＬｉＣＦ３ＳＯ３）、ビス−トリフルオロメチルスルホニルイミドリチウム（ＬｉＮ（ＣＦ３ＳＯ２）２、リチウムビス（オキサラト）ボレート（ＬｉＢＯＢ）、リチウムオキサリルジフルオロボレート（ＬｉＢＦ２Ｃ２Ｏ４）、リチウムオキサリルジフルオロボレート（ＬｉＢＦ２Ｃ２Ｏ４）、硝酸リチウム（ＬｉＮＯ３）、Ｌｉ−フルオロアルキル−リン酸（ＬｉＰＦ３（ＣＦ２ＣＦ３）３）、リチウムビスパーフルオロエチルスルホニルイミド（ＬｉＢＥＴＩ）、イオン液体塩、過塩素酸ナトリウム（ＮａＣｌＯ４）、過塩素酸カリウム（ＫＣｌＯ４）、ヘキサフルオロリン酸ナトリウム（ＮａＰＦ６）、ヘキサフルオロリン酸カリウム（ＫＰＦ６）、ホウフッ化ナトリウム（ＮａＢＦ４）、ホウフッ化カリウム（ＫＢＦ４）、ヘキサフルオロヒ化ナトリウム、ヘキサフルオロヒ化カリウム、トリフルオロメタスルホン酸ナトリウム（ＮａＣＦ３ＳＯ３）、トリフルオロメタスルホン酸カリウム（ＫＣＦ３ＳＯ３）、ビス−トリフルオロメチルスルホニルイミドナトリウム（ＮａＮ（ＣＦ３ＳＯ２）２）、ナトリウムトリフルオロメタンスルホンイミド（ＮａＴＦＳＩ）、ビス−トリフルオロメチルスルホニルイミドカリウム（ＫＮ（ＣＦ３ＳＯ２）２）、又はこれらの組み合わせから選択される塩を含み得る。
【００４２】
溶媒は、炭酸エチレン（ＥＣ）、炭酸ジメチル（ＤＭＣ）、炭酸メチルエチル（ＭＥＣ）、炭酸ジエチル（ＤＥＣ）、プロピオン酸エチル、プロピオン酸メチル、炭酸プロピレン（ＰＣ）、γ−ブチロラクトン（γ−ＢＬ）、アセトニトリル（ＡＮ）、酢酸エチル（ＥＡ）、ギ酸プロピル（ＰＦ）、ギ酸メチル（ＭＦ）、トルエン、キシレン又は酢酸メチル（ＭＡ）、炭酸フルオロエチレン（ＦＥＣ）、炭酸ビニレン（ＶＣ）、炭酸アリルエチル（ＡＥＣ）、１，３−ジオキソラン（ＤＯＬ）、１，２−ジメトキシエタン（ＤＭＥ）、テトラエチレングリコールジメチルエーテル（ＴＥＧＤＭＥ）、ポリ（エチレングリコール）ジメチルエーテル（ＰＥＧＤＭＥ）、ジエチレングリコールジブチルエーテル（ＤＥＧＤＢＥ）、２−エトキシエチルエーテル（ＥＥＥ）、スルホン、スルホラン、室温イオン液体、又はこれらの組み合わせから選択されることができる。
【００４３】
特定の実施形態では、本発明のセルのアノード活物質層は、リチウム金属、ナトリウム金属、カリウム金属、リチウム金属合金、ナトリウム金属合金、カリウム金属合金、リチウムインターカレーション化合物、ナトリウムインターカレーション化合物、カリウムインターカレーション化合物、リチウム化化合物、ナトリウム化化合物、カリウムドープト化合物、リチウム化二酸化チタン、チタン酸リチウム、マンガン酸リチウム、リチウム遷移金属酸化物、Ｌｉ４Ｔｉ５Ｏ１２、又はこれらの組み合わせから選択されるアノード活物質を含む。
【００４４】
充電式アルカリ金属−硫黄セルは、リチウムイオン−硫黄セルであってもよく、この場合には、アノード活物質層は、（ａ）シリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）、並びにこれらのリチウム化バージョン、（ｂ）Ｓｉ、Ｇｅ、Ｓｎ、Ｐｂ、Ｓｂ、Ｂｉ、Ｚｎ、Ａｌ、又はＣｄと他の元素との合金又は金属間化合物、並びにこれらのリチウム化バージョン、この場合に、前述の合金又は化合物は化学量論的又は非化学量論的である、（ｃ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄの酸化物、炭化物、窒化物、硫化物、リン化物、セレン化物、及びテルル化物、並びにこれらの混合物又は複合体、並びにこれらのリチウム化バージョン、（ｄ）Ｓｎの塩及び水酸化物、並びにこれらのリチウム化バージョン、（ｅ）炭素又は黒鉛材料及びこれらのプレリチウム化バージョン、並びにこれらの組み合わせからなる群から選択されるアノード活物質を含む。
【００４５】
充電式アルカリ金属−硫黄セルは、ナトリウムイオン−硫黄セル又はカリウムイオン−硫黄セルであってもよく、この場合には、前述のアノード活物質層は、（ａ）ナトリウム又はカリウムをドープしたシリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びこれらの混合物、（ｂ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びこれらの混合物のナトリウム又はカリウム含有合金又は金属間化合物、（ｃ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びこれらの混合物又は複合体のナトリウム又はカリウム含有の、酸化物、炭化物、窒化物、硫化物、リン化物、セレン化物、テルル化物、又はアンチモン化物、（ｄ）ナトリウム又はカリウム塩、（ｅ）黒鉛の粒子、硬質炭素、軟質炭素又は炭素粒子、及びこれらのプレナトリウム化バージョン、並びにこれらの組み合わせからなる群から選択されるアノード活物質を含む。
【００４６】
好ましくは、充電式アルカリ金属−硫黄セルでは、微粒子は、高容量ポリマー及び硫黄、金属スルフィド、又は金属化合物を合わせた総重量に基づいて、８０重量％〜９９重量％の硫黄、金属スルフィド、又は金属化合物を含む。
【００４７】
又、本発明は、充電式アルカリ金属−硫黄セルにおけるカソード活物質層を提供する。このカソード活物質層は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、前記微粒子の少なくとも１つは、添加剤又は補強材なしで測定した場合に２％以上の回復可能な引張り歪み、室温で１０−６Ｓ／ｃｍ以上のリチウムイオン伝導率（典型的には５×１０−２Ｓ／ｃｍまで）、及び０．５ｎｍ〜１０μｍ（好ましくは典型的には１ｎｍ〜１μｍ、より好ましくは＜１００ｎｍ）の厚さを有する高弾性ポリマーの薄層によって包まれている又はカプセル化されている１つ以上の硫黄含有材料粒子から構成される。高弾性ポリマーは、０．５×１０６〜９×１０６ｇ／モルの分子量を有する超高分子量ポリマーを含む。好ましくは、超高分子量（ＵＨＭＷ）ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択される。
【００４８】
この生成物（カソード層）では、硫黄−炭素ハイブリッド、硫黄−黒鉛ハイブリッド、硫黄−グラフェンハイブリッド、又は導電性ポリマー−硫黄ハイブリッドは、硫黄又は硫化物と、炭素、黒鉛、グラフェン、又は導電性ポリマー材料との混合物、ブレンド、複合体、化学的又は物理的に結合した物体である。
【００４９】
カソード活物質層において、金属スルフィドはＭｘＳｙを含み得、この場合に、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、又はこれらの組み合わせから選択される金属元素である。
【００５０】
カソード活物質層の炭素又は黒鉛材料は、メソフェーズピッチ、メソフェーズカーボン、メソカーボンマイクロビーズ（ＭＣＭＢ）、コークス粒子、膨張黒鉛フレーク、人工黒鉛粒子、天然黒鉛粒子、高配向熱分解黒鉛、軟質炭素粒子、硬質炭素粒子、カーボンナノチューブ、カーボンナノファイバー、炭素繊維、黒鉛ナノファイバー、黒鉛繊維、炭化ポリマーファイバー、活性炭、カーボンブラック、又はこれらの組み合わせから選択されることができる。
【００５１】
このカソード活物質層は、カソード活物質層を形成するために複数の微粒子（カプセル化された硫黄含有粒子）をともに結合するバインダー樹脂を更に含み、この場合に、バインダー樹脂は、複数の微粒子の一部ではなく（即ち、微粒子のコア部分の内側に含まれない）複数の微粒子の外部にある。言い換えれば、高弾性ポリマーはバインダー樹脂を包まない。
【００５２】
或いは又、本発明は、充電式アルカリ金属−硫黄セルにおけるカソード活物質層を提供し、この場合に、カソード活物質層は、樹脂バインダー、任意選択の導電性添加剤、及び硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の粒子を含み、硫黄含有材料粒子は樹脂バインダーによって結合されて統合固体層（自立することができる適切な構造的完全性の層）を形成し、統合固体層は、２％以上の回復可能な引張り歪み、室温で１０−６Ｓ／ｃｍ以上のリチウムイオン伝導率、及び０．５ｎｍ〜１０μｍの厚さを有する高弾性ポリマーの薄層で覆われ保護される。高弾性ポリマーは、０．５×１０６〜９×１０６ｇ／モルの分子量を有する超高分子量ポリマーを含む。いくつかの実施形態では、一体型固体層は、樹脂バインダーによってカソード集電体に結合される。
【００５３】
このような高弾性ポリマー保護層は、液体溶媒に溶解したＵＨＭＷポリマーの溶液を（リチウム塩及び／又は他の添加剤とともに）事前に作られたカソード活物質層にわたり噴霧し、次いで溶媒を除去することによって形成されることができる。
【００５４】
本発明は又、高弾性ＵＨＭＷポリマーにより保護されたこのようなカソード活物質層を含む充電式アルカリ金属−硫黄セルを提供する。このアルカリ金属−硫黄セルは、（ａ）アノード活物質層及びアノード活物質層を支持する任意選択のアノード集電体と、（ｂ）このカソード活物質層を含むカソードと、（ｃ）アノード活物質層及びカソード活物質層とイオン接触する任意選択の多孔質セパレータ層を有する電解質とを含む。
【００５５】
本発明は又、リチウム−硫黄電池のカソードで使用する粉末塊生成物を提供する。粉末塊は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、前述の微粒子の少なくとも１つは、添加剤又は補強材なしで測定した場合に２％以上の回復可能な引張り歪み、室温で１０−６Ｓ／ｃｍ以上のリチウムイオン伝導率、及び０．５ｎｍ〜１０μｍの厚さを有する高弾性ポリマーの薄層によって包まれている又はカプセル化されている１つ以上の硫黄含有材料粒子から構成される。高弾性ポリマーは、０．５×１０６〜９×１０６ｇ／モルの分子量を有する超高分子量ポリマーを含む。
【００５６】
粉末塊では、硫黄−炭素ハイブリッド、硫黄−黒鉛ハイブリッド、硫黄−グラフェンハイブリッド、又は導電性ポリマー−硫黄ハイブリッドは、混合物、ブレンド、複合体、或いは硫黄又は硫化物と、炭素、黒鉛、グラフェン、又は導電性ポリマー材料との化学的又は物理的に結合した物体である。
【００５７】
好ましくは、超高分子量（ＵＨＭＷ）ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択される。
【００５８】
粉末塊において、金属スルフィドはＭｘＳｙを含み得、この場合に、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、又はこれらの組み合わせから選択される金属元素である。
【００５９】
本発明は又、充電式アルカリ金属−硫黄セルを製造する方法を提供する。この方法は、（ａ）カソード及びカソードを支持する任意選択のカソード集電体を提供する工程と、（ｂ）Ｌｉ、Ｎａ、Ｋ、又はこれらの組み合わせから選択されるアルカリ金属アノード及びアノードを支持する任意選択のアノード集電体を提供する工程と、（ｃ）アノードとカソードに接触する電解質及びアノードとカソードを電気的に分離する任意選択のセパレータを提供する工程とを含み、この場合に、カソードは、硫黄含有材料の複数の微粒子を含み、微粒子の少なくとも１つは、添加剤又は補強材なしで測定した場合に２％〜３００％の回復可能な引張り歪み（より一般的には３５％〜１００％）、室温で１０−６Ｓ／ｃｍ以上のリチウムイオン伝導率（典型的には１×１０−５Ｓ／ｃｍ〜５×１０−２Ｓ／ｃｍ）、及び０．５ｎｍ〜１０μｍ（好ましくは１ｎｍ〜１μｍ、より好ましくは１ｎｍ〜１００ｎｍ、最も好ましくは１ｎｍ〜１０ｎｍ）の厚さを有する高弾性ポリマーの薄層によって包まれる又はカプセル化される１つ以上の硫黄含有材料粒子から構成される。高弾性ポリマーは、０．５×１０６〜９×１０６ｇ／モルの分子量を有する超高分子量ポリマーを含む。
【００６０】
上記製造方法において、硫黄含有材料は、好ましくは、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される。硫黄−炭素ハイブリッド、硫黄−黒鉛ハイブリッド、硫黄−グラフェンハイブリッド、又は導電性ポリマー−硫黄ハイブリッドは、混合物、ブレンド、複合体、或いは硫黄又は硫化物と、炭素、黒鉛、グラフェン、又は導電性ポリマー材料との化学的又は物理的に結合した物体である。
【００６１】
本発明の製造方法において、超高分子量（ＵＨＭＷ）ポリマーは、好ましくは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択される。
【００６２】
製造方法において、複数の微粒子を提供する操作は、パンコーティング、エアサスペンション、遠心押し出し、振動ノズル、噴霧乾燥、超音波噴霧、コアセルベーション相分離、界面重縮合、その場重合、マトリックス重合、又はこれらの組み合わせから選択される手順を使用して、高弾性ＵＨＭＷポリマーの薄層で１つ以上の硫黄含有材料粒子をカプセル化する又は包むことを含み得る。
【００６３】
いくつかの実施形態では、複数の微粒子を提供する操作は、エラストマーを有する高弾性ＵＨＭＷポリマー、導電性ポリマー、リチウムイオン伝導性材料、補強材、又はこれらの組み合わせの混合物で１つ以上の硫黄含有材料粒子をカプセル化する又は包むことを含む。好ましくは、リチウムイオン伝導性材料は、前述の高弾性ポリマーに分散され、Ｌｉ２ＣＯ３、Ｌｉ２Ｏ、Ｌｉ２Ｃ２Ｏ４、ＬｉＯＨ、ＬｉＸ、ＲＯＣＯ２Ｌｉ、ＨＣＯＬｉ、ＲＯＬｉ、（ＲＯＣＯ２Ｌｉ）２、（ＣＨ２ＯＣＯ２Ｌｉ）２、Ｌｉ２Ｓ、ＬｉｘＳＯｙ、又はこれらの組み合わせから選択され、この場合に、Ｘ＝Ｆ、Ｃｌ、Ｉ、又はＢｒ、Ｒ＝炭化水素基、ｘ＝０〜１、ｙ＝１〜４である。
【００６４】
特定の実施形態では、リチウムイオン伝導性材料は、ＵＨＭＷポリマーに分散され、過塩素酸リチウム、ＬｉＣｌＯ４、ヘキサフルオロリン酸リチウム、ＬｉＰＦ６、ホウフッ化リチウム、ＬｉＢＦ４、ヘキサフルオロヒ化リチウム、ＬｉＡｓＦ６、トリフルオロメタンスルホン酸リチウム、ＬｉＣＦ３ＳＯ３、ビス−トリフルオロメチルスルホニルイミドリチウム、ＬｉＮ（ＣＦ３ＳＯ２）２、リチウムビス（オキサラト）ボレート、ＬｉＢＯＢ、リチウムオキサリルジフルオロボレート、ＬｉＢＦ２Ｃ２Ｏ４、リチウムオキサリルジフルオロボレート、ＬｉＢＦ２Ｃ２Ｏ４、硝酸リチウム、ＬｉＮＯ３、Ｌｉ−フルオロアルキル−リン酸、ＬｉＰＦ３（ＣＦ２ＣＦ３）３、リチウムビスパーフルオロ−エチルスルホニルイミド、ＬｉＢＥＴＩ、リチウムビス（トリフルオロメタンスルホニル）イミド、リチウムビス（フルオロスルホニル）イミド、リチウムトリフルオロメタンスルホンイミド、ＬｉＴＦＳＩ、イオン液体系リチウム塩、又はこれらの組み合わせから選択される。
【００６５】
本Ｌｉ−Ｓセルでは、硫黄カソードの可逆的比容量は、典型的には且つ好ましくは、グラム当たり１０００ｍＡｈ以上であり、多くの場合にカソード層全体のグラム当たり１２００ｍＡｈ又は１５００ｍＡｈさえ超える。本発明のカソードの高い比容量は、リチウムアノードと組み合わせると、典型的には、アノード、カソード、電解質、セパレータ、及び集電体を含む合わせた総セル重量に基づいて、４００Ｗｈ／ｋｇを大幅に超えるセル比エネルギーをもたらす。この特定のエネルギー値は、カソード活物質の重量又はカソード層の重量のみに基づいていなく（公開文献又は特許出願で行われることがあった）、代わりに、これはセルの重量全体に基づいている。多くの場合、セル固有エネルギーは５００Ｗｈ／ｋｇより高く、一部の例では６００Ｗｈ／ｋｇを超える。
【００６６】
本発明は又、リチウム−硫黄セル、ナトリウム−硫黄セル、又はカリウム−硫黄セルから選択される充電式アルカリ金属−硫黄セルを製造する別の方法を提供する。この方法は、（ａ）アノード活物質層及びアノード活物質層を支持する任意選択のアノード集電体を含むアノードを提供する工程と、（ｂ）高弾性ＵＨＭＷポリマーで保護され覆われたカソード活物質層を含むカソードを提供する工程と、（ｃ）アノード活物質層及びカソード活物質層とイオン接触する任意選択の多孔質セパレータ層を電解質に提供する工程と、（ｄ）アノード、カソード、及び電解質を組み合わせて電池ユニットを形成し、電池ユニットを保護筐体に入れて充電式アルカリ金属−硫黄セルを形成する工程とを含む。
【００６７】
又、リチウム−硫黄セル、ナトリウム−硫黄セル、又はカリウム−硫黄セルから選択される充電式アルカリ金属−硫黄セルを製造する方法が提供される。この方法は、（ａ）アノード活物質層及びアノード活物質層を支持する任意選択のアノード集電体を含むアノードを提供する工程と、（ｂ）任意選択によりカソード集電体に支持されたカソード活物質層を含むカソードを提供する工程と、（ｃ）アノード活物質層及びカソード活物質層とイオン接触する多孔質セパレータ層及び電解質を提供する工程と、（ｄ）カソード活物質層とセパレータの間に高弾性ポリマーの層を実装する工程とを含む。この高弾性ポリマーは、ＵＨＭＷポリマーを含有し、２％以上の回復可能な引張り歪み、室温で１０−６Ｓ／ｃｍ以上のリチウムイオン伝導率、及び０．５ｎｍ〜１０μｍの厚さを有する。この層は、カソードに溶解した硫黄又は金属ポリスルフィド（例えば、リチウムポリスルフィド又はナトリウムポリスルフィド）の拡散がアノード側に移動するのを防ぐ働きをする。これにより、シャトル効果が効果的に低減又は排除される。
【００６８】
本発明のこれら及び他の利点及び特徴は、以下の最良の形態の実施及び例示的な例の説明によってより明らかになるであろう。
【図面の簡単な説明】
【００６９】
【図１Ａ】図１（Ａ）は、従来技術のアルカリ金属−硫黄電池セルの概略図。
【図１Ｂ】図１（Ｂ）は、別の従来技術のアルカリ金属−硫黄電池セルの概略図。
【図２】図２は、従来技術のアルカリ金属電池のカソード活物質に関連する問題、例えば、コア−シェル構造の保護シェル（例えば、炭素シェル）でカプセル化された金属スルフィド粒子は、必然的にシェルの破損につながり、保護層でカプセル化された金属スルフィド粒子は、電池充電中の収縮した金属スルフィド粒子と剛性の保護シェルの間の接触不良につながる。
【図３】図３は、硫黄カソード活物質の本発明の高弾性ＵＨＭＷポリマーでカプセル化された粒子の概略図。ポリマーシェルの高い弾性変形により、シェルはコア粒子と一致し共形して膨張及び収縮できる。
【図４】図４は、４種類の高弾性ＵＨＭＷポリマーに包まれたＳ含有カソード活物質粒子の概略図。
【図５】図５（Ａ）は、ＵＨＭＷ  ＰＥＯポリマーの代表的な引張り応力−歪み曲線。
【図５】図５（Ｂ）は、それぞれ、（１）ＵＨＭＷ  ＰＥＯポリマーでカプセル化されたＳ／ＣＮＴハイブリッド粒子、（２）炭素でカプセル化されたＣ／ＣＮＴハイブリッド粒子、及び（３）非保護Ｓ／ＣＮＴハイブリッド粒子を備えるＳ／ＣＮＴハイブリッドに基づくカソード活物質を有する３つのＬｉ−Ｓ電池のカソード比容量値。
【図６】図６（Ａ）は、ＵＨＭＷ  ＰＡＮポリマーの代表的な引張り応力−歪み曲線。
【図６】図６（Ｂ）は、それぞれ、（１）高弾性ＵＨＭＷ  ＰＡＮポリマーでカプセル化されたＳ／グラフェンハイブリッド粒子及び（２）非保護Ｓ／グラフェンハイブリッド粒子を備えるカソード活物質層を有する２つのＬｉ−Ｓ電池のカソード比容量値。
【図７】図７は、それぞれ、（１）高弾性ＵＨＭＷ  ＰＰＯでカプセル化された硫黄−ＭＣＭＢ（活性化）複合粒子、及び（２）非保護硫黄−ＭＣＭＢ（活性化）複合粒子を備えるカソード活物質層を有する２つのＮａ−Ｓセルのカソード比容量値。
【図８】図８は、２つのＬｉ金属−硫黄セルのラゴーンプロット（セルの出力密度対セルのエネルギー密度）：１つは、Ｓコーティングされたグラフェンシートの高弾性ＵＨＭＷ−ＰＡＮでカプセル化された粒子から構成されるカソード層を備え、もう１つは、非カプセル化粒子から構成されるカソード層を備える。
【図９】図９は、４つのアルカリ金属−硫黄セルのラゴーンプロット（セルのエネルギー密度対セルのエネルギー密度）：硫黄を電気化学的に含浸させた剥離した黒鉛ワームの高弾性ＵＨＭＷ−ＰＥＯでカプセル化された粒子を備えたＮａ−Ｓセル、硫黄を電気化学的に含浸させた剥離した黒鉛ワームの非カプセル化粒子を備えたＮａ−Ｓセル、硫黄を電気化学的に含浸させた剥離した黒鉛ワームの高弾性ポリマーでカプセル化された粒子を備えたＫ−Ｓセル、及び非保護Ｓ含浸黒鉛ワームを備えたＫ−Ｓセル。
【発明を実施するための形態】
【００７０】
便宜上、好ましい実施形態の以下の考察は、主にＬｉ−Ｓセルに基づいているが、同じ又は類似の化合物、構造及び方法が、Ｎａ−Ｓ及びＫ−Ｓセルに適用可能である。Ｌｉ−Ｓセル、室温のＮａ−Ｓセル、Ｋ−Ｓセルの例を示す。
【００７１】
Ａ．アルカリ金属−硫黄セル（例としてリチウム−硫黄セルを使用）
Ｌｉ−Ｓセル（又はＮａ−Ｓ、又はＫ−Ｓセル）の比容量及び比エネルギーは、カソード活性層に実装できる硫黄の実際の量（他の非活性成分と比較して、バインダー樹脂及び導電性フィラーなど）、並びにこの硫黄量の利用効率（即ち、カソード活物質の利用効率又はリチウムイオンの貯蔵と放出に積極的に関与するＳの実際の比率）によって決まる。Ｌｉ−Ｓセルを例示的な例として使用すると、高容量及び高エネルギーのＬｉ−Ｓセルは、カソード活性層における大量のＳ（即ち、バインダー樹脂、導電性添加剤、及びその他の改質又は支持材料などの非活性材料の量に対して）並びに高いＳ利用効率を必要とする。本発明は、このようなカソード活性層、その構成粉末塊生成物、得られたＬｉ−Ｓセル、並びにこのようなカソード活性層及び電池を製造する方法を提供する。
【００７２】
アルカリ金属−硫黄セルは、（ａ）アノード活物質層及びアノード活物質層を支持する任意選択のアノード集電体と、（ｂ）カソード活物質層及びカソード活物質層を支持する任意選択のカソード集電体と、（ｃ）アノード活物質層及びカソード活物質層とイオン接触する任意選択の多孔質セパレータ層を有する電解質とを含み、この場合に、カソード活物質層は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される硫黄含有材料の複数の微粒子を含み、微粒子の少なくとも１つは、添加剤又は補強材なしで測定した場合（ただし、リチウム塩又はナトリウム塩及び／又は液体溶媒を含むことができる）、２％以上の回復可能な引張り歪み、１０−６Ｓ／ｃｍ以上のリチウムイオン伝導率（典型的には、室温で測定される１０−５Ｓ／ｃｍ〜５×１０−２Ｓ／ｃｍ）、及び０．５ｎｍ〜１０μｍの厚さ（典型的には１ｎｍ〜１μｍであるが、好ましくは＜１００ｎｍ、及びより好ましくは＜１０ｎｍ）を有する高弾性ＵＨＭＷポリマーの薄層によって包まれている又はカプセル化されている１つ以上の硫黄含有材料粒子から構成される。高弾性ポリマーは、０．５×１０６〜９×１０６ｇ／モルの分子量を有する超高分子量ポリマーを含む。
【００７３】
好ましくは、超高分子量（ＵＨＭＷ）ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択される。
【００７４】
硫黄−炭素ハイブリッド、硫黄−黒鉛ハイブリッド、硫黄−グラフェンハイブリッド、又は導電性ポリマー−硫黄ハイブリッドは、混合物、ブレンド、複合体、或いは硫黄又は硫化物と、炭素、黒鉛、グラフェン、又は導電性ポリマー材料との化学的又は物理的に結合した物体であり得る。例えば、硫黄−グラフェンハイブリッドは、ボールミル粉砕によって調製された硫黄とグラフェンの単純な混合物（粒子形態で）であり得る。このようなハイブリッドは、酸化グラフェンシートなどの表面に結合した硫黄を含み得る。別の例として、硫黄−炭素ハイブリッドは、硫黄とカーボンナノチューブの単純な混合物（粒子形態で）であり得る、又は活性炭粒子の細孔に存在する硫黄を含み得る。本カソード層では、硫黄ハイブリッドのこれらの粒子は、高弾性ＵＨＭＷポリマーによって包まれる。
【００７５】
充電式アルカリ金属−硫黄セルにおいて、金属スルフィドはＭｘＳｙで表される材料を含み得、ｘは１〜３の整数であり、ｙは１〜１０の整数であり、Ｍは、アルカリ金属、Ｍｇ又はＣａから選択されるアルカリ金属、遷移金属、周期表の１３〜１７族の金属、又はこれらの組み合わせから選択される金属元素である。好ましくは、金属元素Ｍは、Ｌｉ、Ｎａ、Ｋ、Ｍｇ、Ｚｎ、Ｃｕ、Ｔｉ、Ｎｉ、Ｃｏ、Ｆｅ、又はＡｌから選択される。いくつかの好ましい実施形態では、カソード層の金属スルフィドは、Ｌｉ２Ｓ１、Ｌｉ２Ｓ２、Ｌｉ２Ｓ３、Ｌｉ２Ｓ４、Ｌｉ２Ｓ５、Ｌｉ２Ｓ６、Ｌｉ２Ｓ７、Ｌｉ２Ｓ８、Ｌｉ２Ｓ９、Ｌｉ２Ｓ１０、Ｎａ２Ｓ１、Ｎａ２Ｓ２、Ｎａ２Ｓ３、Ｎａ２Ｓ４、Ｎａ２Ｓ５、Ｎａ２Ｓ６、Ｎａ２Ｓ７、Ｎａ２Ｓ８、Ｎａ２Ｓ９、Ｎａ２Ｓ１０、Ｋ２Ｓ１、Ｋ２Ｓ２、Ｋ２Ｓ３、Ｋ２Ｓ４、Ｋ２Ｓ５、Ｋ２Ｓ６、Ｋ２Ｓ７、Ｋ２Ｓ８、Ｋ２Ｓ９、又はＫ２Ｓ１０を含む。
【００７６】
充電式アルカリ金属−硫黄セルでは、カソード活物質層の炭素又は黒鉛材料は、メソフェーズピッチ、メソフェーズカーボン、メソカーボンマイクロビーズ（ＭＣＭＢ）、コークス粒子、膨張黒鉛フレーク、人工黒鉛粒子、天然黒鉛粒子、高配向熱分解黒鉛、軟質炭素粒子、硬質炭素粒子、カーボンナノチューブ、カーボンナノファイバー、炭素繊維、黒鉛ナノファイバー、黒鉛繊維、炭化ポリマーファイバー、活性炭、カーボンブラック、又はこれらの組み合わせから選択されることができる。グラフェンは、純粋なグラフェン、酸化グラフェン、還元グラフェン酸化物（ＲＧＯ）、フッ化グラフェン、窒素化グラフェン、水素化グラフェン、ドープトグラフェン、官能化グラフェン、又はこれらの組み合わせから選択することができる。
【００７７】
導電性ポリマー−硫黄ハイブリッドは、好ましくは、ポリアニリン、ポリピロール、ポリチオフェン、ポリフラン、二環式ポリマー、これらのスルホン化誘導体、又はこれらの組み合わせから選択される本質的に導電性のポリマーを含み得る。これは、硫黄又は金属スルフィドと導電性ポリマーの単純な混合物であり得る。
【００７８】
特定の実施形態では、高弾性ＵＨＭＷポリマーは、０．１重量％〜５０重量％のその中に分散されたリチウムイオン−、ナトリウムイオン−、又はカリウムイオン−伝導性添加剤を含む、又はカーボンナノチューブ、カーボンナノファイバー、グラフェン、又はこれらの組み合わせから選択される０．１重量％〜１０重量％の補強ナノフィラメントをその中に含む。リチウムイオン伝導性添加剤は複合体を形成し、この場合に、リチウムイオン伝導性添加剤は、高弾性ＵＨＭＷポリマーに分散され、Ｌｉ２ＣＯ３、Ｌｉ２Ｏ、Ｌｉ２Ｃ２Ｏ４、ＬｉＯＨ、ＬｉＸ、ＲＯＣＯ２Ｌｉ、ＨＣＯＬｉ、ＲＯＬｉ、（ＲＯＣＯ２Ｌｉ）２、（ＣＨ２ＯＣＯ２Ｌｉ）２、Ｌｉ２Ｓ、ＬｉｘＳＯｙ、又はこれらの組み合わせから選択され、この場合に、Ｘ＝Ｆ、Ｃｌ、Ｉ、又はＢｒ、Ｒ＝炭化水素基、ｘ＝０〜１、ｙ＝１〜４である。
【００７９】
リチウムイオン伝導性添加剤は、高弾性ＵＨＭＷポリマーに分散され得、過塩素酸リチウム、ＬｉＣｌＯ４、ヘキサフルオロリン酸リチウム、ＬｉＰＦ６、ホウフッ化リチウム、ＬｉＢＦ４、ヘキサフルオロヒ化リチウム、ＬｉＡｓＦ６、トリフルオロメタンスルホン酸リチウム、ＬｉＣＦ３ＳＯ３、ビス−トリフルオロメチルスルホニルイミドリチウム、ＬｉＮ（ＣＦ３ＳＯ２）２、リチウムビス（オキサラト）ボレート、ＬｉＢＯＢ、リチウムオキサリルジフルオロボレート、ＬｉＢＦ２Ｃ２Ｏ４、リチウムオキサリルジフルオロボレート、ＬｉＢＦ２Ｃ２Ｏ４、硝酸リチウム、ＬｉＮＯ３、Ｌｉ−フルオロアルキル−リン酸、ＬｉＰＦ３（ＣＦ２ＣＦ３）３、リチウムビスパーフルオロ−エチルスルホニルイミド、ＬｉＢＥＴＩ、リチウムビス（トリフルオロメタンスルホニル）イミド、リチウムビス（フルオロスルホニル）イミド、リチウムトリフルオロメタンスルホンイミド、ＬｉＴＦＳＩ、イオン液体系リチウム塩、又はこれらの組み合わせから選択されることができる。ＵＨＭＷポリマーに分散されたナトリウムイオン又はカリウムイオン伝導性添加剤は、過塩素酸ナトリウム（ＮａＣｌＯ４）、過塩素酸カリウム（ＫＣｌＯ４）、ヘキサフルオロリン酸ナトリウム（ＮａＰＦ６）、ヘキサフルオロリン酸カリウム（ＫＰＦ６）、ホウフッ化ナトリウム（ＮａＢＦ４）、ホウフッ化カリウム（ＫＢＦ４）、ナトリウムヘキサフルオロヒ素、ヘキサフルオロヒ化カリウム、トリフルオロメタスルホン酸ナトリウム（ＮａＣＦ３ＳＯ３）、トリフルオロメタスルホン酸カリウム（ＫＣＦ３ＳＯ３）、ビス−トリフルオロメチルスルホニルイミドナトリウム（ＮａＮ（ＣＦ３ＳＯ２）２）、ナトリウムトリフルオロメタンスルホンイミド（ＮａＴＦＳＩ）、ビス−トリフルオロメチルスルホニルイミドカリウム（ＫＮ（ＣＦ３ＳＯ２）２）、又はこれらの組み合わせから選択されることができる。
【００８０】
高弾性ポリマーは、一軸引張りで測定した場合、少なくとも２％の弾性変形を示すポリマーを指す（ポリマーに添加剤や補強材を含まないが、ポリマーに分散されたリチウム塩及び／又は液体溶媒を含むことができる）。材料科学及び工学の分野では、「弾性変形」とは、実質的に完全に回復可能である材料の変形（機械的応力を受ける場合）として定義され、回復は負荷の解放時に実質的に瞬間的である。弾性変形は、好ましくは５％より大きく、より好ましくは１０％より大きく、更により好ましくは３０％より大きく、更により好ましくは５０％より大きく、最も好ましくは１００％より大きい。
【００８１】
図４に示すように、本発明は、高弾性ＵＨＭＷポリマーでカプセル化されたカソード活物質粒子の４つの主要な種類の微粒子を提供する。第１は、高弾性ＵＨＭＷポリマーシェル１２でカプセル化されたカソード活物質コア１０（例えば、硫黄−ＣＮＴ混合物の粒子）を含む単一粒子微粒子である。第２は、高弾性ＵＨＭＷポリマー１６でカプセル化されている、任意選択により他の活物質（例えば、黒鉛又は硬質炭素の粒子、図示せず）又は導電性添加剤とともに、複数のカソード活物質粒子１４（例えば、硫黄−グラフェン混合物、硫黄−カーボンブラック混合物の粒子、Ｓが含浸された細孔を有する活性炭粒子、ポリスルフィドリチウム粒子等）を含む複数粒子微粒子である。第３は、炭素又はグラフェン層２０（又は他の導電性材料）でコーティングされ、更に高弾性ＵＨＭＷポリマー２２でカプセル化されたカソード活物質コア１８を含む単一粒子微粒子である。第４は、高弾性ＵＨＭＷポリマーシェル２８でカプセル化されている、任意選択により他の活物質（例えば、黒鉛又は硬質炭素の粒子、図示せず）又は導電性添加剤とともに、導電保護層２６（炭素、グラフェン等）でコーティングされた複数のカソード活物質粒子２４を含む複数粒子微粒子である。これらのカソード活物質粒子は、純粋な硫黄の代わりに、硫黄化合物、金属ポリスルフィド等に基づくことができる
【００８２】
図３の上部に概略的に示されているように、硫黄系粒子は、高弾性ＵＨＭＷポリマーシェルによってカプセル化されて、コア−シェル構造（この例では硫黄コアとポリマーシェル）を形成することができる。リチウム−硫黄電池が放電されると、カソード活物質（例えば、高弾性ポリマーでカプセル化されたＳ／ＣＮＴ粒子の硫黄）がリチウムイオンと反応して体積が膨張するポリスルフィドリチウムを形成する。カプセル化シェル（高弾性ＵＨＭＷポリマー）の高い弾性により、シェルはセグメントに分割されることはない（破損したカーボンシェルとは対照的に）。高弾性ポリマーシェルが無傷のままであるため、下にあるリチウムスルフィドが電解質に曝されるのを防止し、従って電池の繰り返し充電／放電中にリチウムスルフィドが電解質に溶解するのを防止する。この戦略は、リチウムと反応し、カソードに戻ることができないアノード側へのポリスルフィドリチウムの継続的な移動を防止する（シャトル効果）。このシャトル効果は、主に従来のＬｉ−Ｓ、Ｎａ−Ｓ、又はＫ−Ｓセルの継続的な容量減衰の原因である。
【００８３】
或いは、図３の下部を参照すると、リチウムスルフィドがカソード活物質として使用される。高弾性ポリマーの層をリチウムポリスルフィド粒子の周りにカプセル化して、コア−シェル構造を形成することができる。Ｌｉ−Ｓ電池が充電され、リチウムイオンがカソードから放出されると、カソード活物質粒子が収縮する。しかしながら、高弾性ポリマーは、共形の様式で弾性収縮することができ、従って、保護シェルと硫黄の間に隙間はない。このような構成は、その後の硫黄とのリチウムの反応の影響を受けやすい。高弾性ポリマーシェルは、カプセル化されたコアカソード活物質粒子の膨張と収縮に合わせて膨張及び収縮し、リチウム電池の長期サイクル安定性を可能にする。
【００８４】
Ｂ．高弾性ＵＨＭＷポリマー
好ましくは且つ典型的には、高弾性ポリマーは、１０−６Ｓ／ｃｍ以上、より好ましくは１０−４Ｓ／ｃｍ以上、更に好ましくは１０−３Ｓ／ｃｍ以上、最も好ましくは１０−２Ｓ／ｃｍ以上のリチウムイオン伝導性を有する。いくつかの実施形態では、高弾性ポリマーは、添加剤又は充填剤がその中に分散されていない純粋なポリマーである。他の実施形態では、高弾性ポリマーは、ＵＨＭＷポリマーマトリックス材料に分散されたリチウムイオン伝導性添加剤を０．１重量％〜５０重量％（好ましくは１重量％〜３５重量％）含むポリマーマトリックス複合体である。高弾性ポリマーには、高い弾性を有する必要がある（弾性変形歪み値＞２％）。弾性変形は、完全に回復可能な変形であり、回復プロセスは本質的に瞬間的である（大きな時間遅延はない）。高容量ポリマーは、５％〜３００％まで（元の長さの３倍）、より典型的には１０％〜２００％、更により典型的には３０％〜１００％の弾性変形を示し得る。
【００８５】
典型的には、金属又はプラスチックは高い延性を有する（即ち、破損することなく大幅に変形させることができる）が、変形の大部分は、塑性変形（回復不能）であり、わずかな量の弾性変形（典型的には＜１％、より典型的には＜０．２％）である。従って、金属又はプラスチックは、高弾性材料としての資格がない。従って、ＵＨＭＷポリマー（プラスチックである）が高い弾性変形（高い弾性）を実現できることは驚くべきことである。
【００８６】
いくつかの好ましい実施形態では、高弾性ポリマーは、ポリアクリロニトリル、ポリエチレンオキシド、ポリプロピレンオキシド、ポリエチレングリコール、ポリビニルアルコール、ポリアクリルアミド、ポリ（メチルメタクリレート）、ポリ（メチルエーテルアクリレート）、これらのコポリマー、これらのスルホン化誘導体、これらの化学誘導体、又はこれらの組み合わせから選択される超高分子量（ＵＨＭＷ）ポリマーを含む。これらのＵＨＭＷポリマーは、リチウム塩及び／又は液体溶媒（例えば、炭酸エチレン及び炭酸プロピレン）で可塑化すると、高弾性（高弾性変形歪み）と高リチウムイオン伝導性の特異的な組み合わせを示す。
【００８７】
理論に拘束されることを望まないが、出願人は、これらのＵＨＭＷポリマーの高い弾性は、おそらくＵＨＭＷポリマー鎖に固有の大量の物理的絡み合いネットワークによるものであると考えている。ポリマー塊の非晶質領域に浸透した液体溶媒の存在により、驚くべきことに、絡み合いネットワークは、軽く架橋された鎖のネットワークのように挙動し、大幅に変形することができ、負荷を解放すると元の形状と寸法に戻る。
【００８８】
更に、分子量が高いほどイオン伝導性が低くなるため、超高分子量ではポリマーがリチウム又はナトリウムイオンに対して非伝導性になると予想される。この予想に反して、ある量のリチウム塩又はナトリウム塩（１〜３５重量％）と液体溶媒（０〜５０％）が存在すると、リチウムイオン又はナトリウムイオン伝導率が大幅に増加することを、我々は予想外に発見した。これらのＵＨＭＷポリマーは、より非晶質になり、結晶性が低下しているように見えるため、速い鎖セグメント運動及びＬｉ又はＮａイオン輸送が可能になる。
【００８９】
カプセル化された活物質粒子を作製する第１の工程は、ＵＨＭＷポリマーを溶媒に溶解して溶液を形成することである。その後、カソード活物質の粒子（例えば、硫黄−炭素ハイブリッド粒子、硫黄−黒鉛ハイブリッド粒子、硫黄−グラフェンハイブリッド粒子、硫黄化合物粒子、金属硫化物粒子など）をこのポリマー溶液に分散させて活物質粒子−ポリマー混合物の懸濁液（分散液又はスラリー）を形成する。次いで、個々の粒子が互いに実質的に分離されたままで、この懸濁液を溶媒除去処理にかけることができる。ポリマーが沈殿して、これらの活物質粒子の表面に堆積する。これは、例えば、噴霧乾燥、超音波噴霧、空気補助噴霧、エアロゾル化、及び他の二次粒子形成手順により達成されることができる。
【００９０】
高弾性ＵＨＭＷポリマーは、ポリアニリン、ポリピロール、ポリチオフェン、ポリフラン、二環式ポリマー、これらの誘導体（例えば、スルホン化バージョン）、又はこれらの組み合わせから選択される電子導電性ポリマーとの混合物又はブレンドを形成することができる。
【００９１】
一部の実施形態では、高弾性ＵＨＭＷポリマーは、ポリ（エチレンオキシド）（ＰＥＯ）、ポリプロピレンオキシド（ＰＰＯ）、ポリ（アクリロニトリル）（ＰＡＮ）、ポリ（メチルメタクリレート）（ＰＭＭＡ）、ポリ（フッ化ビニリデン）（ＰＶｄＦ）、ポリビス−メトキシエトキシエトキシド−ホスファゼネックス、ポリ塩化ビニル、ポリジメチルシロキサン、ポリ（フッ化ビニリデン）−ヘキサフルオロプロピレン（ＰＶＤＦ−ＨＦＰ）、これらの誘導体（例えば、スルホン化バージョン）、又はこれらの組み合わせの通常の分子量（＜５００，０００ｇ／モル）バージョンから選択されるリチウムイオン伝導性ポリマーとの混合物を形成することができる。
【００９２】
ＵＨＭＷポリマーは、従来のエラストマー又はゴムとのポリマーブレンドを形成することができる。加硫してエラストマーになることができる不飽和ゴムとしては、天然ポリイソプレン（例えば、シス−１，４−ポリイソプレン天然ゴム（ＮＲ）及びトランス−１，４−ポリイソプレンガッタパーチャ）、合成ポリイソプレン（イソプレンゴムではＩＲ）、ポリブタジエン（ブタジエンゴムではＢＲ）、クロロプレンゴム（ＣＲ）、ポリクロロプレン（例えば、ネオプレン、ベイプレンなど）、ハロゲン化ブチルゴム（クロロブチルゴム（ＣＩＩＲ）及びブロモブチルゴム（ＢＩＩＲ）を含むブチルゴム（イソブチレンとイソプレンのコポリマー、ＩＩＲ）、スチレンブタジエンゴム（スチレンとブタジエンのコポリマー、ＳＢＲ）、ニトリルゴム（ブタジエンとアクリロニトリルのコポリマー、ＮＢＲ）が挙げられる。
【００９３】
一部のエラストマーは、硫黄加硫により硬化できない飽和ゴムであり、様々な手段で、例えば、他の直鎖型鎖をともに保持するコポリマードメインを有することによって、ゴム状又はエラストマー状の材料に作製される。これらのエラストマーはそれぞれ、いくつかの手段：溶融混合（例えば、ペレット化及びボールミル粉砕が続く）、乾燥（例えば、噴霧乾燥）がその後続く溶液混合（有機溶媒を有する又は有さない、未硬化ポリマー、モノマー、又はオリゴマーへのアノード活物質粒子の溶解）、界面活性重合、又はアノード活物質粒子の存在下でのエラストマーのその場重合の１つによってアノード活物質の粒子をカプセル化するために使用できる。
【００９４】
この範疇の飽和ゴム及び関連するエラストマーとしては、ＥＰＭ（エチレンプロピレンゴム、エチレンとプロピレンのコポリマー）、ＥＰＤＭゴム（エチレンプロピレンジエンゴム、エチレン、プロピレン及びジエン成分のターポリマー）、エピクロロヒドリンゴム（ＥＣＯ）、ポリアクリルゴム（ＡＣＭ、ＡＢＲ）、シリコーンゴム（ＳＩ、Ｑ、ＶＭＱ）、フルオロシリコーンゴム（ＦＶＭＱ）、フルオロエラストマー（ＦＫＭ、及びＦＥＰＭ、Ｖｉｔｏｎ、Ｔｅｃｎｏｆｌｏｎ、Ｆｌｕｏｒｅｌ、Ａｆｌａｓ、及びＤａｉ−Ｅｌなど）、パーフルオロエラストマー（ＦＦＫＭ：Ｔｅｃｎｏｆｌｏｎ  ＰＦＲ、Ｋａｌｒｅｚ、Ｃｈｅｍｒａｚ、Ｐｅｒｌａｓｔ）、ポリエーテルブロックアミド（ＰＥＢＡ）、クロロスルホン化ポリエチレン（ＣＳＭ、例えばＨｙｐａｌｏｎ）、及びエチレン酢酸ビニル（ＥＶＡ）、熱可塑性エラストマー（ＴＰＥ）、タンパク質レシリン、及びタンパク質エラスチンが挙げられる。ポリウレタンとそのコポリマー（例えば、尿素−ウレタンコポリマー）は、アノード活物質粒子をカプセル化するための特に有用なエラストマーシェル材料である。
【００９５】
Ｃ．高弾性ポリマーによるカソード活物質粒子のカプセル化
いくつかのマイクロカプセル化プロセスでは、高弾性ポリマー又はその前駆体（モノマー又はオリゴマー）が溶媒に溶解可能である必要がある。幸いなことに、本明細書で使用される全ての高弾性ポリマー又はその前駆体は、いくつかの一般的な溶媒に可溶である。ポリマー又はその前駆体は、一般的な有機溶媒に容易に溶解して溶液を形成できる。次いで、この溶液を使用して、以下で説明されるいくつかのマイクロカプセル化方法を介して固体粒子をカプセル化できる。カプセル化すると、次いでポリマーシェルが重合するか、又は溶媒が除去される。
【００９６】
カソード活物質の高弾性ポリマーでカプセル化された粒子を生成するために実施できるマイクロカプセル化方法は、３つの広い範疇がある：物理的方法、物理化学的方法、及び化学的方法。物理的方法としては、パンコーティング、エアサスペンションコーティング、遠心押し出し、振動ノズル、及び噴霧乾燥法が挙げられる。物理化学的方法としては、イオンチャネル型ゲル化法及びコアセルベーション相分離法が挙げられる。化学的方法としては、界面重縮合、界面架橋、その場重合、及びマトリックス重合が挙げられる。
【００９７】
パンコーティング法：パンコーティングプロセスは、カプセル化材料（例えば、モノマー／オリゴマー、ポリマー溶融物、ポリマー／溶媒溶液）が、所望のカプセル化シェルの厚さに達するまで、パン又は同様の器具において活物質粒子を回転させることを伴う。
【００９８】
エアサスペンションコーティング法：エアサスペンションコーティングプロセスでは、固体粒子（コア材料）がカプセル化チャンバ内の支持する空気流に分散される。ポリマー−溶剤溶液の制御された流れ（溶剤に溶解したポリマー又はそのモノマー又はオリゴマー、或いは液体状態でのそのモノマー又はオリゴマーのみ）を、同時にこのチャンバに導入し、溶液が懸濁粒子に衝突してコーティングできるようにする。これらの懸濁粒子は、揮発性溶媒が除去されている間にポリマー又はその前駆体分子でカプセル化（完全にコーティング）され、これらの粒子の表面に非常に薄いポリマー（又は、その後に硬化／硬化されるその前駆体）の層が残る。このプロセスは、完全コーティングの厚さ（即ち、カプセル化シェル又は壁の厚さ）などの必要なパラメーターが達成されるまで、数回繰り返されることができる。又、粒子を支持する空気流が粒子の乾燥に役立ち、乾燥速度は空気流の温度に直接比例し、シェルの厚さを最適化するために調整できる。
【００９９】
好ましい態様では、カプセル化ゾーン部分の粒子は、繰り返しコーティングのために再循環に供されることができる。好ましくは、カプセル化チャンバは、粒子がカプセル化ゾーンを上方に通過し、その後ゆっくりと移動する空気に分散され、カプセル化チャンバの底部に沈むように配置され、所望のカプセル化シェルの厚さが達成されるまで、粒子がカプセル化ゾーンを繰り返し通過できるようにする。
【０１００】
遠心押し出し：活物質粒子は、同心ノズルを含む回転押し出しヘッドを使用してカプセル化できる。このプロセスでは、コア流体（溶媒に分散した材料の粒子を含むスラリー）の流れは、シェル溶液又は溶融物の鞘に囲まれている。器具が回転し、流れが空気中を移動すると、レイリー不安定性により崩壊し、それぞれがシェル溶液でコーティングされたコアの液滴になる。液滴が飛行中に、溶融シェルが硬化する、又は溶媒がシェル溶液から蒸発する場合がある。必要に応じて、カプセルを硬化浴で捕捉することにより、形成後にカプセルを硬化させることができる。液滴は液体の流れの崩壊によって形成されるため、このプロセスは液体又はスラリーにのみ適している。高い生成率を達成できる。１時間あたり１ノズルあたり２２．５ｋｇまでのマイクロカプセルを生成でき、１６のノズルを含む押し出しヘッドが容易に入手できる。
【０１０１】
振動ノズル法：活物質のコアシェルカプセル化又はマトリックスカプセル化は、ノズルを通る層流と、ノズル又は液体の振動を使用して行うことができる。振動は、レイリー不安定性と同調して行われる必要があり、非常に均一な液滴をもたらす。液体は、限られた粘度（１〜５０，０００ｍＰａ・ｓ）の任意の液体からなることができる：活物質を含むエマルジョン、懸濁液、又はスラリー。固化は、内部ゲル化（例えば、ゾルゲル処理、溶融）又は外部ゲル化（例えば、スラリーにおける更なるバインダーシステム）で使用されたゲル化システムに従って行うことができる。
【０１０２】
噴霧乾燥：活物質が溶融物又はポリマー溶液に溶解又は懸濁されている場合、噴霧乾燥を使用して活物質の粒子をカプセル化することができる。噴霧乾燥では、液体原料（溶液又は懸濁液）を霧化して液滴を形成し、高温ガスと接触すると、溶媒が蒸発し薄いポリマーのシェルが活物質の固体粒子を完全に包む。
【０１０３】
コアセルベーション相分離：このプロセスは、連続攪拌下で実行される３つの工程からなる。
（ａ）３つの非混和性化学相の形成：液体作成ビヒクル相、コア材料相、及びカプセル化材料相。コア材料は、カプセル化ポリマー（又はそのモノマー又はオリゴマー）の溶液に分散される。液体状態の非混和性ポリマーであるカプセル化材料相は、（ｉ）ポリマー溶液の温度の変化、（ｉｉ）塩の添加、（ｉｉｉ）非溶媒の添加、又は（ｉｖ）ポリマー溶液における不適合ポリマーの添加により形成される。
（ｂ）カプセル化シェル材料の堆積：カプセル化ポリマー溶液に分散されたコア材料、コア粒子の周りにコーティングされたポリマー材料のカプセル化、及びコア材料とビヒクル相の間に形成された界面に吸着したポリマーによるコア粒子の周りを包む液体ポリマーの堆積。
（ｃ）カプセル化シェル材料の硬化：シェル材料は、ビヒクル相で不混和性であり、熱、架橋、又は溶解技術により剛性になる。
【０１０４】
界面重縮合及び界面架橋：界面重縮合では、２つの反応物を導入して相互に反応する界面で接触することを伴う。これは、酸塩化物と、活性水素原子を含む化合物（アミン又はアルコールなど）、ポリエステル、ポリ尿素、ポリウレタン、又は尿素−ウレタン縮合との間のショッテン−バウマン反応の概念に基づく。適切な条件下では、薄い柔軟なカプセル化シェル（壁）が界面で急速に形成する。活物質と二酸塩化物の溶液を水に乳化し、アミンと多官能性イソシアネートを含む水溶液を加える。反応中に形成された酸を中和するために、塩基を添加することができる。エマルジョンの液滴の界面で、凝縮したポリマーシェルが瞬時に形成する。界面架橋は界面重縮合に由来し、成長するポリマー鎖と多官能性化学基の間で架橋が起こり、エラストマーシェル材料を形成する。
【０１０５】
その場重合：一部のマイクロカプセル化プロセスでは、最初に活物質粒子がモノマー又はオリゴマーで完全にコーティングされる。次いで、モノマー又はオリゴマーの直接重合及び架橋が、これらの材料粒子の表面で実行される。
【０１０６】
マトリックス重合：この方法では、粒子の形成中にポリマーマトリックスにコア材料を分散させ埋め込むことを伴う。これは、マトリックス材料からの溶媒の蒸発により粒子が形成される噴霧乾燥により達成されることができる。別の可能性のある経路は、マトリックスの固化が化学変化によって引き起こされるという概念である。
【０１０７】
Ｄ．カプセル化された微粒子、カソード層、並びにＬｉ−Ｓ、Ｎａ−Ｓ、及びＫ−Ｓセルの構造についての更なる詳細
アルカリ金属−硫黄セルのアノード活物質層は、従来技術のＬｉ−Ｓセルの図１（Ａ）の左側部分に示されるように、集電体（例えば、Ｃｕ箔）によって支持されるＬｉ、Ｎａ、又はＫの箔又はコーティングを含み得る。或いは、アノード活物質は、例えば、図１（Ｂ）に、及び図２の左側部分に示されるように、プレリチウム化されたＳｉ粒子又は表面安定化されたＬｉ粒子の粒子を含み得る。しかしながら、すでに上記で説明したように、本セルのカソード層が異なる。
【０１０８】
アルカリ金属−硫黄セルにおける電解質は、有機電解質、イオン液体電解質、ゲルポリマー電解質、固体電解質（例えば、ポリマー固体電解質又は無機固体電解質）、準固体電解質又はこれらの組み合わせであり得る。電解質は、典型的には、溶媒に溶解したアルカリ金属塩（リチウム塩、ナトリウム塩、及び／又はカリウム塩）を含む。
【０１０９】
溶媒は、１，３−ジオキソラン（ＤＯＬ）、１，２−ジメトキシエタン（ＤＭＥ）、テトラエチレングリコールジメチルエーテル（ＴＥＧＤＭＥ）、ポリ（エチレングリコール）ジメチルエーテル（ＰＥＧＤＭＥ）、ジエチレングリコールジブチルエーテル（ＤＥＧＤＢＥ）、２−エトキシエチルエーテル（ＥＥＥ）、スルホン、スルホラン、炭酸エチレン（ＥＣ）、炭酸ジメチル（ＤＭＣ）、炭酸メチルエチル（ＭＥＣ）、炭酸ジエチル（ＤＥＣ）、プロピオン酸エチル、プロピオン酸メチル、炭酸プロピレン（ＰＣ）、γ−ブチロラクトン（γ−ＢＬ）、アセトニトリル（ＡＮ）、酢酸エチル（ＥＡ）、ギ酸プロピル（ＰＦ）、ギ酸メチル（ＭＦ）、トルエン、キシレン、酢酸メチル（ＭＡ）、炭酸フルオロエチレン（ＦＥＣ）、炭酸ビニレン（ＶＣ）、炭酸アリルエチル（ＡＥＣ）、ハイドロフルオロエーテル、室温イオン液体溶媒、又はこれらの組み合わせから選択されることができる。
【０１１０】
非水性電解質に組み込まれる電解質塩は、過塩素酸リチウム（ＬｉＣｌＯ４）、ヘキサフルオロリン酸リチウム（ＬｉＰＦ６）、ホウフッ化リチウム（ＬｉＢＦ４）、ヘキサフルオロヒ化リチウム（ＬｉＡｓＦ６）、トリフルオロメタンスルホン酸リチウム（ＬｉＣＦ３ＳＯ３）、ビス−トリフルオロメチルスルホニルイミドリチウム［ＬｉＮ（ＣＦ３ＳＯ２）２］、リチウムビス（オキサラト）ボレート（ＬｉＢＯＢ）、リチウムオキサリルジフルオロボレート（ＬｉＢＦ２Ｃ２Ｏ４）、リチウムオキサリルジフルオロボレート（ＬｉＢＦ２Ｃ２Ｏ４）、硝酸リチウム（ＬｉＮＯ３）、Ｌｉ−フルオロアルキル−リン酸（ＬｉＰＦ３（ＣＦ２ＣＦ３）３）、リチウムビスペルフルオロエチルスルホニルイミド（ＬｉＢＥＴＩ）、イオン液体塩、過塩素酸ナトリウム（ＮａＣｌＯ４）、過塩素酸カリウム（ＫＣｌＯ４）、ヘキサフルオロリン酸ナトリウム（ＮａＰＦ６）、ヘキサフルオロリン酸カリウム（ＫＰＦ６）、ホウフッ化ナトリウム（ＮａＢＦ４）、ホウフッ化カリウム（ＫＢＦ４）、ナトリウムヘキサフルオロヒ素、ヘキサフルオロヒ化カリウム、トリフルオロメタンスルホン酸ナトリウム（ＮａＣＦ３ＳＯ３）、トリフルオロメタンスルホン酸カリウム（ＫＣＦ３ＳＯ３）、ビストリフルオロメチルスルホニルイミドナトリウム（ＮａＮ（ＣＦ３ＳＯ２）２）、ナトリウムトリフルオロメタンスルホンイミド（ＮａＴＦＳＩ）、及びビス−トリフルオロメチルスルホニルイミドカリウム（ＫＮ（ＣＦ３ＳＯ２）２）などのリチウム塩から選択できる。なかでも、Ｌｉ−ＳセルにはＬｉＰＦ６、ＬｉＢＦ４、及びＬｉＮ（ＣＦ３ＳＯ２）２、Ｎａ−ＳセルにはＮａＰＦ６及びＬｉＢＦ４、並びにＫ−ＳセルにはＫＢＦ４が好ましい。非水溶媒中の上記電解質塩の含有量は、カソード側で０．５〜３．０Ｍ（モル／Ｌ）、及びアノード側で３．０から＞１０Ｍであることが好ましい。
【０１１１】
イオン液体はイオンのみから構成されている。イオン液体は、所望の温度を超えたときには融解状態又は液体状態になる低融解温度の塩である。例えば、塩は、その融点が１００℃未満である場合にイオン液体とみなされる。融解温度が室温（２５℃）以下である場合、塩は室温イオン液体（ＲＴＩＬ）と呼ばれる。ＩＬ塩は、大きなカチオンと電荷非局在化アニオンとの組合せによる弱い相互作用によって特徴付けられる。これは、可撓性（アニオン）及び非対称性（カチオン）による結晶化の傾向を低減する。
【０１１２】
１−エチル−３−メチル−イミダゾリウム（ＥＭＩ）カチオンとＮ，Ｎ−ビス（トリフルオロメタン）スルホンアミド（ＴＦＳＩ）アニオンとの組合せによって、典型的なよく知られたイオン液体が生成される。この組合せにより、最大約３００〜４００℃で、多くの有機電解質溶液と同等のイオン導電率、並びに低い分解性及び低い蒸気圧を有する流体が得られる。これは、一般に低い揮発性及び非引火性、したがって電池に関してはるかに安全な電解質を示唆する。
【０１１３】
イオン液体は、基本的には、多様な成分の調製が容易であることにより、本質的に無制限の数の構造変化を生じる有機イオンから構成される。したがって、様々な種類の塩を使用して、所与の用途に合わせて所望の特性を有するイオン液体を設計することができる。これらは、とりわけ、カチオンとしてのイミダゾリウム、ピロリジニウム、及び第四級アンモニウム塩と、アニオンとしてのビス（トリフルオロメタンスルホニル）イミド、ビス（フルオロスルホニル）イミド、及びヘキサフルオロホスフェートとを含む。有用なイオン液体ベースのナトリウム塩（溶媒ではない）は、カチオンとしてのナトリウムイオンと、アニオンとしてのビス（トリフルオロメタンスルホニル）イミド、ビス（フルオロスルホニル）イミド、又はヘキサフルオロリン酸塩とから構成することができる。その組成に基づいて、イオン液体は、基本的に非プロトン性、プロトン性、両性イオン型を含む様々な部類に分類され、それぞれが特定の用途に適している。
【０１１４】
室温イオン液体（ＲＴＩＬ）の一般的なカチオンとしては、限定はしないが、テトラアルキルアンモニウム、ジ−、トリ−、及びテトラ−アルキルイミダゾリウム、アルキルピリジニウム、ジアルキルピロリジニウム、ジアルキルピペリジニウム、テトラアルキルホスホニウム、並びにトリアルキルスルホニウムが挙げられる。ＲＴＩＬの一般的なアニオンとしては、限定はしないが、ＢＦ４−、Ｂ（ＣＮ）４−、ＣＨ３ＢＦ３−、ＣＨ２ＣＨＢＦ３−、ＣＦ３ＢＦ３−、Ｃ２Ｆ５ＢＦ３−、ｎ−Ｃ３Ｆ７ＢＦ３−、ｎ−Ｃ４Ｆ９ＢＦ３−、ＰＦ６−、ＣＦ３ＣＯ２−、ＣＦ３ＳＯ３−、Ｎ（ＳＯ２ＣＦ３）２−、Ｎ（ＣＯＣＦ３）（ＳＯ２ＣＦ３）−、Ｎ（ＳＯ２Ｆ）２−、Ｎ（ＣＮ）２−、Ｃ（ＣＮ）３−、ＳＣＮ−、ＳｅＣＮ−、ＣｕＣｌ２−、ＡｌＣｌ４−、Ｆ（ＨＦ）２．３−などが挙げられる。相対的に言えば、イミダゾリウム又はスルホニウムベースのカチオンと、ＡｌＣｌ４−、ＢＦ４−、ＣＦ３ＣＯ２−、ＣＦ３ＳＯ３−、ＮＴｆ２−、Ｎ（ＳＯ２Ｆ）２−、又はＦ（ＨＦ）２．３−などの錯体ハロゲン化物アニオンとの組合せが、良好な動作伝導率を有するＲＴＩＬをもたらす。
【０１１５】
ＲＴＩＬは、高い固有のイオン導電率、高い熱安定性、低い揮発性、低い（実質的にゼロの）蒸気圧、非引火性、室温よりも上及び下の広い温度範囲で液体を維持する機能、高い極性、高い粘度、及び広い電気化学的窓など、典型的な特性を有することができる。高い粘度を除いて、これらの特性は、Ｌｉ−Ｓセルにおける電解質成分（塩及び／又は溶媒）としてＲＴＩＬを使用する際に望ましい特性である。
【０１１６】
本発明の生成物（アルカリ金属セル、カソード活性層、及びカソード活物質粉末を含む）では、コア材料（高弾性ＵＨＭＷポリマーの薄層でカプセル化される）は、硫黄−炭素ハイブリッド、硫黄−黒鉛ハイブリッド、硫黄−グラフェンハイブリッド、導電性ポリマー−硫黄ハイブリッド、金属スルフィド、硫黄化合物等を含む。これらのハイブリッド又は化合物材料は、硫黄又は硫化物と炭素、黒鉛、グラフェン、又は導電性ポリマー材料との混合物、ブレンド、複合体、又は結合した物体を含む粒子の形態で作製される。金属スルフィド（例えば、ポリスルフィドリチウム、ポリスルフィドナトリウムなど）及び硫黄化合物は、微粒子の形で容易に入手できる。硫黄を導電性材料（炭素、黒鉛、グラフェン、及び／又は導電性ポリマー）と組み合わせて、複合体、混合物、又は結合した物体（例えば、酸化グラフェン表面に結合した硫黄）を形成できる。
【０１１７】
前述の硫黄含有材料を粒子にするために使用できる多くの周知の手順が存在する。例えば、固体硫黄を炭素又は黒鉛材料と混合して、ボールミル粉砕を使用して複合粒子を形成することができる。得られる粒子は、典型的には、１〜２０μｍのサイズを有する楕円形又はジャガイモ状の形状である。又、気相浸透、溶液浸透、化学浸透、又は電気化学浸透を使用して、Ｓ又は硫化物を多孔質炭素又は黒鉛粒子（例えば、活性炭、メソポーラスカーボン、活性炭繊維など）の細孔に浸透させることができる。或いは、グラフェンシート、ＣＮＴ、カーボンナノファイバー等の表面に硫黄を堆積させ、その後、高強度のボールミル粉砕、（懸濁液の）噴霧乾燥、エアロゾルの形成等を使用して、これらのＳコーティングされたナノ材料を球形又は楕円形に形成することができる。次いで、これらの粒子は、上記で説明したマイクロカプセル化プロセスを使用して、高弾性ポリマーでカプセル化される。
【０１１８】
従来のＬｉ−Ｓセルのカソードは、典型的には、硫黄と導電性添加剤／支持体から構成される複合カソードにおける７０重量％未満の硫黄を有する。従来技術の複合カソードの硫黄含有量が７０重量％に達する、又はこれを超える場合でも、複合カソードの比容量は、典型的には、理論的予測に基づいて予想されるものよりも著しく低い。例えば、硫黄の理論比容量は１，６７５ｍＡｈ／ｇである。７０％の硫黄（Ｓ）と３０％のカーボンブラック（ＣＢ）から構成され、バインダーがない複合カソードは、１，６７５×７０％＝１，１７２ｍＡｈ／ｇまでを貯蔵できる必要がある。残念ながら、観測された比容量は、典型的には、達成できるものの７５％又は８７９ｍＡｈ／ｇ未満（この例では多くの場合に５０％又は５８６ｍＡｈ／ｇ未満）である。言い換えれば、活物質（Ｓ）の利用率は、典型的には７５％未満（又は５０％未満）である。これは、Ｌｉ−Ｓセルの従来技術における大きな問題であり、この問題に対する解決策はなかった。
【０１１９】
従って、硫黄の利用効率、エネルギー密度、及び出力密度を大幅に向上させるために、高い硫黄の充填を得ると同時に、硫黄の極く薄い／小さい厚さ／直径を維持することが非常に有利である。例えば、化学、電気化学、又は蒸着を使用してグラフェン表面にナノスケールの硫黄（厚さ１〜５ｎｍ）を堆積させ、Ｓコーティングされた又はＳ結合されたグラフェンシートを形成できる。次いで、これらのＳコーティングされた又はＳ結合されたグラフェンシートは、タンブリング混合、ボールミル粉砕、又は噴霧手順を使用してともに凝集される。これらの工程により、硫黄を８５％〜９９％含むＳ導電性材料ハイブリッドの調製が可能になるが、コーティングの厚さ又は粒子径は１ｎｍ〜５ｎｍに維持される。この極小の寸法により、速いリチウム拡散とリチウム−硫黄反応が可能になり、高い充放電速度でも高いＳ利用効率（従って、高いエネルギー密度）が得られる。これらのハイブリッド粒子又は硫黄化合物／硫化物粒子の周りに高弾性ＵＨＭＷポリマーを実装することにより、シャトル効果を大幅に削減し更には排除し、長いサイクル寿命を有するアルカリ金属電池を実現した。
【０１２０】
繰り返すが、シャトル効果は、カソードで形成する硫黄又はアルカリ金属ポリスルフィドが溶媒に溶解する傾向、及び溶解したリチウムポリスルフィド種がカソードからアノードに移動する傾向に関連しており、この場合に、リチウムと不可逆的に反応して、Ｌｉ−Ｓセルのその後の放電動作中に硫化物がカソードに戻るのを防止する種を形成する（有害なシャトル効果）。高弾性ＵＨＭＷポリマーを包むことは、その中に硫黄及び金属ポリスルフィドを効果的に捕捉し、これによりこのような溶解及び移動の問題を防止又は低減するように思われる。我々は、アルカリ金属−硫黄電池の最も重要で長年の問題を解決した。
【０１２１】
このカソード活物質層は、（カプセル化された硫黄含有粒子の）複数の微粒子をともに結合してカソード活物質層を形成するバインダー樹脂を更に含み得る。前述のカソード活物質層において、バインダー樹脂は、複数の微粒子の一部ではなく（即ち、微粒子のコア部分の内側に含まれない）、複数の微粒子の外部にある。高弾性ポリマーは、バインダー樹脂を包まず、バインダー樹脂は、高弾性ポリマーに埋め込まれていない。
【０１２２】
別の構造では、充電式アルカリ金属−硫黄セルのカソード活物質層は、樹脂バインダー、任意選択の導電性添加剤、及び硫黄含有材料の複数の粒子を含み得、この場合に、バインダー樹脂は、硫黄含有粒子をともに結合するのに役立ち、構造的完全性の固体カソード層を形成する。この固体カソード層は、カソード集電体（例えば、Ａｌ箔）によって支持されることができる。最も重要なことは、この固体カソード層は、固体カソード層と多孔質セパレータの間に配置された高弾性ＵＨＭＷポリマーの層で覆われ保護される。
【０１２３】
この固体層において、硫黄含有材料は、硫黄−炭素ハイブリッド、硫黄−黒鉛ハイブリッド、硫黄−グラフェンハイブリッド、導電性ポリマー−硫黄ハイブリッド、金属スルフィド、硫黄化合物、又はこれらの組み合わせから選択される。繰り返すが、より具体的には、硫黄含有材料粒子が、樹脂バインダーによって結合されて、統合固体カソード層（自立できるように適切な構造的完全性の層）を形成し、添加剤又は補強材なしで測定した場合に２％以上の回復可能な引張り歪み、室温で１０−６Ｓ／ｃｍ以上のリチウムイオン伝導率、及び０．５ｎｍ〜１０μｍの厚さを有する高弾性ポリマーの薄層によって、統合固体カソード層が覆われ保護される。統合固体層は、樹脂バインダーによってカソード集電体に結合されることができる。
【０１２４】
このような高弾性ポリマー保護層は、前駆体溶液（液体溶媒に溶解したポリマー）を予め作製されたカソード活物質層に渡り噴霧し、次いで溶媒を除去することにより形成されることができる。
【０１２５】
又、本発明は、このようなカソード活物質層を含む充電式アルカリ金属−硫黄セルを提供し、この場合に、層全体が高弾性ＵＨＭＷポリマーで覆われ保護される。このアルカリ金属−硫黄セルは、（ａ）アノード活物質層及びアノード活物質層を支持する任意選択のアノード集電体と、（ｂ）このカソード活物質層を含むカソードと、（ｃ）アノード活物質層及びカソード活物質層とイオン接触する多孔質セパレータ層を有する電解質とを含む。効果的に、この高弾性ポリマー保護層は、カソード活性層と多孔質セパレータの間に実装される。
【０１２６】
上記のアルカリ金属−硫黄セルの全てのバージョンでは、アノード活物質は、例として、大量のリチウムを貯蔵することができるリチウム金属箔又は大容量のＳｉ、Ｓｎ、又はＳｎＯ２を含み得る。カソード活物質は、純粋な硫黄（アノード活物質がリチウムを含む場合）、リチウムポリスルフィド、又は任意選択の硫黄含有化合物、分子、又はポリマーを含み得る。セルの作製時にカソード活物質がリチウム含有化学種（例えば、リチウムポリスルフィド）を含む場合、アノード活物質は、大量のリチウムを貯蔵できる任意選択の材料（例えば、Ｓｉ、Ｇｅ、Ｓｎ、ＳｎＯ２等）であり得る。
【０１２７】
アノード側では、リチウム金属がＬｉ−Ｓセルの唯一のアノード活物質として使用される場合、リチウムデンドライトの形成が懸念され、これは内部短絡と熱暴走を引き起こす可能性がある。本明細書では、このデンドライトの形成の課題に対処するために、２つの手法を別々に又は組み合わせて使用した。１つはアノード側に高濃度電解質を使用することを伴い、もう１つは導電性ナノフィラメントから構成されるナノ構造体を使用することを伴う。後者の場合、複数の導電性ナノフィラメントを処理して、好ましくは密集したウェブ、マット、又は紙の形態の統合された凝集構造を形成し、これらのフィラメントが交差、重なり、又は何らかの方法で相互に結合して（例えば、バインダー材料を使用して）、電子導電経路のネットワークを形成することを特徴とする。統合された構造は、電解質を収容するために実質的に相互接続された細孔を有する。ナノフィラメントは、例として、カーボンナノファイバー（ＣＮＦ）、黒鉛ナノファイバー（ＧＮＦ）、カーボンナノチューブ（ＣＮＴ）、金属ナノワイヤ（ＭＮＷ）、エレクトロスピニングにより得られた導電性ナノファイバー、導電性エレクトロスピニング複合ナノファイバー、ナノスケール化グラフェンプレートレット（ＮＧＰ）、又はこれらの組み合わせから選択されることができる。ナノフィラメントは、ポリマー、コールタールピッチ、石油ピッチ、メソフェーズピッチ、コークス、又はこれらの誘導体から選択されるバインダー材料によって結合されることができる。
【０１２８】
ナノファイバーは、導電性エレクトロスピニングポリマーファイバー、導電性フィラーを含むエレクトロスピニングポリマーナノコンポジットファイバー、エレクトロスピニングポリマーファイバーの炭化から得られたナノ炭素繊維、エレクトロスピニングピッチファイバー、及びこれらの組み合わせからなる群から選択されることができる。例えば、ナノ構造電極は、ポリアクリロニトリル（ＰＡＮ）をポリマーナノファイバーにエレクトロスピニングし、続いてＰＡＮを炭化することで得られることができる。炭化された構造の細孔のいくつかは、１００ｎｍより大きく、いくつかは１００ｎｍより小さいことに留意されたい。
【０１２９】
本発明のカソード活性層は、少なくとも４つの広範な部類の充電式リチウム金属セル（又は同様に、ナトリウム金属又はカリウム金属セルにおいて）の１つに組み込まれることができる：
（Ａ）従来のアノード構成を有するリチウム金属−硫黄：セルは、任意選択のカソード集電体、本発明のカソード層、セパレータ／電解質、及びアノード集電体を含む。潜在的なデンドライトの形成は、アノードで高濃度電解質又は固体電解質を使用することにより克服できる。
（Ｂ）ナノ構造アノード構成を有するリチウム金属−硫黄電池：セルは、任意選択のカソード集電体、本発明のカソード、セパレータ／電解質、任意選択のアノード集電体、及び充電又は再充電動作中にアノードに堆積されるリチウム金属を収容するナノ構造を含む。ナノフィラメントのこのナノ構造（ウェブ、マット、又は紙）は、均一なリチウム金属の堆積を可能にする均一な電界を提供し、デンドライトを形成する傾向を低減する。この構成は、長く安全なサイクル挙動のためのデンドライトのないセルを提供できる。
（Ｃ）従来のアノードを有するリチウムイオン−硫黄セル：例えば、セルは、ポリフッ化ビニリデン（ＰＶＤＦ）又はスチレンブタジエンゴム（ＳＢＲ）などのバインダーで結合されたアノード活性黒鉛粒子から構成されるアノードを含む。又、セルは、カソード集電体、本発明のカソード、セパレータ／電解質、及びアノード集電体を含む。
（Ｄ）ナノ構造アノードを有するリチウムイオン−硫黄セル：例えば、セルは、Ｓｉコーティングでコーティングされた、又はＳｉナノ粒子で結合されたナノファイバーのウェブを含む。又、セルは、任意選択のカソード集電体、本発明のカソード、セパレータ／電解質、及びアノード集電体を含む。この構成は、超高容量、高エネルギー密度、及び安全で長いサイクル寿命を提供する。
【０１３０】
リチウムイオン硫黄セル（例えば、上記の（Ｃ）及び（Ｄ）に記載される）では、アノード活物質は、（ａ）シリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、ニッケル（Ｎｉ）、コバルト（Ｃｏ）、マンガン（Ｍｎ）、チタン（Ｔｉ）、鉄（Ｆｅ）、及びカドミウム（Ｃｄ）、並びにこれらのリチウム化バージョン、（ｂ）Ｓｉ、Ｇｅ、Ｓｎ、Ｐｂ、Ｓｂ、Ｂｉ、Ｚｎ、Ａｌ、又はＣｄの他の元素との合金又は金属間化合物、及びこれらのリチウム化バージョン、この場合に、前述の合金又は化合物は化学量論的又は非化学量論的である、（ｃ）Ｓｉ、Ｇｅ、Ｓｎ、Ｐｂ、Ｓｂ、Ｂｉ、Ｚｎ、Ａｌ、Ｆｅ、Ｎｉ、Ｃｏ、Ｔｉ、Ｍｎ、又はＣｄ、及びこれらの混合物又は複合体の酸化物、炭化物、窒化物、硫化物、リン化物、セレン化物、及びテルル化物、並びにこれらのリチウム化バージョン、（ｄ）Ｓｎの塩及び水酸化物、並びにこれらのリチウム化バージョン、（ｅ）炭素又は黒鉛材料及びこれらのプレリチウム化バージョン、並びにこれらの組み合わせを含む、広範囲の高容量材料から選択されることができる。リチウムイオン化されていないバージョンは、セルの作製時にカソード側がリチウムポリスルフィド又はその他のリチウム源を含む場合に使用できる。
【０１３１】
考えられるリチウム金属セルは、アノード集電体、電解質相（任意選択によりしかし好ましくは、多孔質ポリエチレン−ポリプロピレンコポリマーフィルムなどの多孔質セパレータで支持される）、本発明のカソード、及び任意選択のカソード集電体を含むことができる。
【０１３２】
ナトリウムイオン−硫黄セル又はカリウムイオン−硫黄セルの場合、アノード活物質層は、以下からなる群から選択されるアノード活物質を含み得る：（ａ）ナトリウム又はカリウムをドープしたシリコン（Ｓｉ）、ゲルマニウム（Ｇｅ）、スズ（Ｓｎ）、鉛（Ｐｂ）、アンチモン（Ｓｂ）、ビスマス（Ｂｉ）、亜鉛（Ｚｎ）、アルミニウム（Ａｌ）、チタン（Ｔｉ）、コバルト（Ｃｏ）、ニッケル（Ｎｉ）、マンガン（Ｍｎ）、カドミウム（Ｃｄ）、及びこれらの混合物、（ｂ）Ｓｉ、Ｇｅ、Ｓｎ、Ｐｂ、Ｓｂ、Ｂｉ、Ｚｎ、Ａｌ、Ｔｉ、Ｃｏ、Ｎｉ、Ｍｎ、Ｃｄ、及びこれらの混合物のナトリウム又はカリウム含有合金又は金属間化合物、（ｃ）Ｓｉ、Ｇｅ、Ｓｎ、Ｐｂ、Ｓｂ、Ｂｉ、Ｚｎ、Ａｌ、Ｆｅ、Ｔｉ、Ｃｏ、Ｎｉ、Ｍｎ、Ｃｄ、及びこれらの混合物又は複合体のナトリウム又はカリウム含有酸化物、炭化物、窒化物、硫化物、リン化物、セレン化物、テルル化物、又はアンチモン化物、（ｄ）ナトリウム又はカリウム塩、（ｅ）黒鉛の粒子、硬質炭素、軟質炭素又は炭素粒子、及びこれらのプレナトリウム化バージョン（プレドープ又はＮａで予備充填された）、並びにこれらの組み合わせ。
【０１３３】
以下の例では、ＵＨＭＷ  ＰＥＯ、ＵＨＭＷ  ＰＰＯ、及びＵＨＭＷ  ＰＡＮをＵＨＭＷポリマーの３つの例として使用して、最良の実施方法を例示した。他のＵＨＭＷポリマーも同様に利用できる。これらは、発明の範囲を限定するものとして解釈されるべきではない。最初に、炭素、黒鉛、又はグラフェン材料、及び硫黄又はポリスルフィドを含む複合粒子又はハイブリッド粒子の調製を例示する。これに続いて、ＵＨＭＷポリマーで包まれた複合体／ハイブリッド粒子の調製についての実施例が続く。
【０１３４】
実施例１：硫黄及びリチウムポリスルフィド含有粒子を形成するためのボールミル粉砕による硫黄と炭素／黒鉛粒子の混合
硫黄粒子と軟質炭素の粒子（即ち、黒鉛化可能な無秩序炭素）、天然黒鉛、メソフェーズカーボン、膨張黒鉛フレーク、カーボンナノファイバー、及びグラフェンシート（得られた複合材料又はハイブリッドのＳの重量で５０％〜８５％）を物理的にブレンドし、次いで２〜２４時間ボールミル粉砕して、Ｓ含有複合粒子（典型的には、ボール又はジャガイモの形状）を得た。次いで、様々なＳ含有量を含む１〜１０μｍの典型的なサイズの粒子を高弾性ＵＨＭＷポリマーの薄層で包んだ（さらに後述される）。次いで、得られた微粒子の一部をカソードの層に形成した。
【０１３５】
実施例２：単純な硫黄溶融物又は液体溶液の混合
硫黄を導電性材料（例えば、炭素／黒鉛粒子）と組み合わせる１つの方法は、溶液又は溶融物混合プロセスを使用することである。高い多孔性の活性炭粒子、化学エッチングしたメソカーボンマイクロボール（活性化ＭＣＭＢ）、及び剥離した黒鉛ワームを、１１７〜１２０℃（Ｓの融点、１１５．２℃をわずかに上回る）で１０〜６０分間硫黄溶融物と混合して硫黄が含浸されたカーボン粒子を得た。
【０１３６】
実施例３：硫黄をコーティングしたグラフェンシートとその二次粒子（微粒子）の調製
この工程は、元素硫黄の蒸気を生成し、単層又は数層のグラフェンシートの表面にＳ蒸気を堆積させる工程を伴う。液体媒体（例えば、水における酸化グラフェン又はＮＭＰにおけるグラフェン）に懸濁したグラフェンシートを、基材（例えば、ガラス表面）に噴霧してグラフェンシートの薄層を形成した。次いで、グラフェンのこの薄層を、昇華によって生じた物理蒸着に曝した。固体硫黄の昇華は４０℃を超える温度で生じるが、典型的には、温度が１００℃を超えるまで、顕著な実際に有用な昇華速度は生じない。典型的には、グラフェン表面に硫黄の薄いフィルムを堆積させるために、１０〜１２０分の堆積時間で１１７〜１６０℃を使用した（硫黄の厚さは約１ｎｍ〜１０ｎｍである）。次いで、硫黄の薄いフィルムが堆積されたグラフェンのこの薄層は、エアジェットミルを使用して、Ｓコーティングされたグラフェンシートの片に容易に砕かれた。これらのＳコーティングされたグラフェンシートの一部は、高弾性ＵＨＭＷポリマーに直接包まれた。これらのシートのいくつかは、直径が約５〜１５μｍの二次粒子に作製され（例えば、噴霧乾燥によって）、次いで高弾性ＵＨＭＷポリマーによってカプセル化された。
【０１３７】
実施例４：様々な多孔質炭素／黒鉛粒子へのＳの電気化学的含浸
活性化炭素繊維、活性化カーボンナノチューブ、及び活性化人工黒鉛粒子の細孔へのＳの電気化学的含浸は、これらの粒子／繊維をゆるく詰まった層に凝集させることによって実施した。この手法では、アノード、電解質、及びこうしたゆるく詰まった構造の層（カソード層として機能）が、リチウム−硫黄セルの外側の外部容器に配置される。必要とされる装置は、当技術分野でよく知られている電気めっきキシステムに類似している。
【０１３８】
典型的な手順では、金属ポリ硫化物（ＭｘＳｙ）を溶媒（例えば、１：３〜３：１の体積比でのＤＯＬ／ＤＭＥの混合物）に溶解して電解質溶液を生成する。任意選択で、ある量のリチウム塩を添加してもよいが、これは外部電気化学的堆積に必要ではない。この目的のために広範な溶媒を利用することができ、どのような種類の溶媒を用いることができるかについての理論上の制限はない。この所望の溶媒への金属ポリ硫化物のいくらかの可溶性があれば、任意の溶媒を使用することができる。より大きな可溶性は、より多量の硫黄を電解液から導出することができることを意味する。
【０１３９】
次に、電解液を、乾燥した制御雰囲気下（例えば、Ｈｅ又は窒素ガス）のチャンバ又は反応器に注入する。アノードとして金属箔を使用し、カソードとして多孔質構造の層を使用することができ、どちらも電解液に浸漬されている。この構成は、電気化学的含浸及び堆積システムを構成する。硫黄を細孔に電気化学的に含浸させる工程は、多孔質炭素／黒鉛粒子／繊維の層重量に基づいて、１ｍＡ／ｇ〜１０Ａ／ｇの範囲の電流密度で行われる。
【０１４０】
この反応器で起こる化学反応は、以下の式で表されることができる：ＭｘＳｙ→ＭｘＳｙ−ｚ＋ｚＳ（典型的にはｚ＝１−４）。硫黄コーティングの厚さ又は粒子径、及び含浸させるＳコーティング／粒子の量は、電気化学反応電流密度、温度及び時間によって制御できる。典型的には、電流密度と反応温度が低いほど、Ｓの含浸がより均一になり、反応の制御がより容易になる。反応時間が長くなると、細孔内に大量のＳが飽和する。更に、電気化学的方法は、含浸されたＳを金属ポリスルフィド（ポリスルフィド、ポリスルフィドナトリウム、及びポリスルフィドカリウム等）に迅速に変換することができる。
【０１４１】
実施例５：化学反応で誘発された硫黄の含浸
本明細書では、化学的含浸法を利用して、化学的に活性化されたＳ含浸炭素繊維を調製する。この手順は、２５ｍｌの蒸留水で満たされたフラスコに０．５８ｇのＮａ２Ｓを加えてＮａ２Ｓ溶液を生成することから始めた。次いで、Ｓ元素０．７２ｇをＮａ２Ｓ溶液中に懸濁させ、室温で約２時間、マグネチックスターラで撹拌した。硫黄が溶解するにつれて、溶液の色はゆっくりとオレンジ−黄色に変化した。硫黄の溶解後、ポリ硫化ナトリウム（Ｎａ２Ｓｘ）溶液が得られた（ｘ＝４〜１０）。
【０１４２】
その後、硫黄を含浸させた炭素繊維試料を、水溶液での化学的含浸法によって調製した。最初に、１８０ｍｇの膨張処理した炭素繊維を、界面活性剤を有する１８０ｍｌの超純水に懸濁し、次いで５０℃で５時間超音波処理して安定した炭素繊維分散液を形成した。その後、上記のように調製した分散液に、５重量％の界面活性剤セチルトリメチルアンモニウムブロミド（ＣＴＡＢ）の存在下でＮａ２Ｓｘ溶液を添加し、調製後の炭素繊維／Ｎａ２Ｓｘ混合溶液をさらに２時間超音波処理し、次いで２ｍｏｌ／Ｌ  ＨＣＯＯＨ溶液１００ｍｌを３０〜４０滴／分の割合で滴定し、２時間撹拌した。最後に、沈殿物を濾過し、アセトン及び蒸留水で数回洗浄して塩及び不純物を除去した。濾過後、沈殿物を乾燥オーブン内で５０℃で４８時間乾燥させた。この反応は、反応：Ｓｘ２−＋２Ｈ＋→（ｘ−１）Ｓ＋Ｈ２Ｓで表すことができる。
【０１４３】
実施例６：活性化ＭＣＭＢ及び活性化ニードルコークスにおける酸化還元化学反応により誘導された硫黄の含浸
この化学反応に基づく堆積プロセスでは、硫黄源としてチオ硫酸ナトリウム（Ｎａ２Ｓ２Ｏ３）を、反応物として塩酸を使用した。活性化ＭＣＭＢ−水又は活性化ニードルコークス−水懸濁液を調製し、次いで２つの反応物（塩酸及びＮａ２Ｓ２Ｏ３）をこの懸濁液に注いだ。反応を２５〜７５℃で１〜３時間進行させ、Ｓを活性化構造の細孔に含浸させた。この反応は、以下の反応で表すことができる：２ＨＣｌ＋Ｎａ２Ｓ２Ｏ３→２ＮａＣｌ＋Ｓ↓＋ＳＯ２↑＋Ｈ２Ｏ
【０１４４】
実施例７：高弾性ＵＨＭＷ  ＰＥＯポリマーでカプセル化された硫黄−炭素／黒鉛／グラフェン粒子を含むカソード活物質層
次いで、以下の手順に従って、選択された量の硫黄−炭素、硫黄−黒鉛、及び硫黄−グラフェンハイブリッド／複合粒子を、それぞれＵＨＭＷ  ＰＥＯ系高弾性ポリマーでカプセル化された微粒子に形成した。
【０１４５】
ＵＨＭＷ  ＰＥＯをＤＩ水（１．６重量％）に溶解して、均質で透明な溶液を初めに形成した。次いで、ポリマーでカプセル化されたハイブリッド／複合粒子を調製するために、２つの経路が続いた。第１の経路では、ハイブリッド／複合粒子をＵＨＭＷ  ＰＥＯ水溶液に分散させてスラリーを形成した。いくつかの試料では、０．５％〜５％の導電性フィラー（例えば、グラフェンシート）をスラリーに添加した。スラリーを個別に噴霧乾燥して、ポリマーでカプセル化されたハイブリッド／複合粒子の微粒子を形成した。
【０１４６】
第２の経路では、１〜４５％のリチウム塩（ＬｉＣｌＯ４）を溶液に溶解して、一連のリチウム塩含有溶液を形成した。次いで、ハイブリッド／複合粒子をリチウム含有ＵＨＭＷ  ＰＥＯ水溶液に分散させて、一連のスラリーを形成した。いくつかの試料では、０．５％〜５％の導電性フィラー（例えば、グラフェンシート）がスラリーに添加された。それぞれのスラリーを噴霧乾燥して、ポリマー又はポリマー／リチウム塩でカプセル化されたハイブリッド／複合粒子の微粒子を形成した。ポリマー又はポリマー／リチウム塩のシェルは、いくつかの導電性材料（この場合はグラフェンシート）を含むことができる。
【０１４７】
その後、微粒子試料の一部を、溶媒（好ましくは、エチレンカーボネート、ＥＣなどの望ましいリチウムイオン電池電解質溶媒）に浸漬させて、アノード粒子を包むポリマー相の非晶質領域に溶媒を浸透させた。ＵＨＭＷポリマーシェルの厚さは、３２ｎｍから１．１７μｍまで変動した。
【０１４８】
又、ＵＨＭＷ  ＰＥＯ−水溶液をガラス表面にキャストし、乾燥してＰＥＯフィルムを形成した。完全に乾燥したら、ポリマーフィルムを所望の溶媒（例えば、ＥＣ）に浸漬させてゴム状ポリマーを形成した。溶媒（例えば、ＥＣ）を含むそれぞれのポリマーフィルムからいくつかの引張り試験片を切り取り、万能試験機で試験した。ポリマーの代表的な引張り応力−歪み曲線を図５（Ａ）に示し、これは、このポリマーの弾性変形が約１５０％であることを示している。この値は、固体添加剤なし（リチウム塩及び導電性添加剤なし）の純粋なポリマー（溶媒を含む）の場合である。典型的には、３０重量％までのリチウム塩を添加すると、この弾性が５％から６０％の可逆的引張り歪みまで低下する。
【０１４９】
本調製されたカソード層を使用して、いくつかの一連のＬｉ金属硫黄及びＬｉイオン硫黄セルを調製した。第１のシリーズは、アノード集電体として銅箔を含むＬｉ金属セルであり、又、第２のシリーズは、導電性フィラメントのナノ構造アノード（エレクトロスピニング炭素繊維又はＣＮＦに基づく）を含むＬｉ金属セルである。第３のシリーズは、導電性フィラメントのナノ構造アノード（ＣＶＤを使用してＳｉの薄層でコーティングされたエレクトロスピニング炭素繊維に基づく）と銅箔集電体を有するＬｉイオンセルである。第４のシリーズは、より一般的なアノードの例として、プレリチウム化された黒鉛に基づくアノード活物質を有するＬｉイオンセルである。多数の充電／放電サイクルの後、ナノ構造アノードを含むセルは本質的にデンドライトを含まないことがわかった。
【０１５０】
電荷貯蔵容量を定期的に測定しサイクル数の関数として記録した。本明細書で言及される比放電容量は、複合カソードの単位質量当たり、放電中にカソードに挿入される総電荷である（カソード活物質、導電性添加剤又は支持体、バインダー、及び任意の任意選択の添加剤を組み合わせた重量をカウントする）。比電荷容量は、複合カソードの単位質量当たりの電荷量を指す。このセクションに示される比エネルギー及び比出力値は、総セル重量に基づく。透過型電子顕微鏡（ＴＥＭ）及び走査型電子顕微鏡（ＳＥＭ）の両方を使用して、所望の回数の充電及び再充電サイクルを繰り返した後、選択した試料の形態学的又は微細構造の変化が認められた。
【０１５１】
３つのセルのサイクル挙動を図５（Ｂ）に示し、これは、Ｓ／ＣＮＴ粒子の高弾性ＵＨＭＷ  ＰＥＯカプセル化が最も安定したサイクル応答を提供することを示す。炭素コーティングのみでは、サイクルの安定性を大幅に改善するのに役立たない。
【０１５２】
又、このようなＵＨＭＷ  ＰＥＯポリマーの薄膜（１ｎｍ〜１０μｍ）が、多孔質セパレータと、カプセル化されていない炭素で被覆された粒子を含むカソード活物質層の間に実装された。又、この戦略は、このような保護層のないセルと比較して、Ｌｉ−Ｓセルのより安定したサイクル挙動をもたらす。
【０１５３】
実施例８：ＵＨＭＷ  ＰＡＮでカプセル化されたグラフェン／硫黄粒子
グラフェン／硫黄粒子のカプセル化のための高弾性ポリマーは、超高分子量ポリアクリロニトリル（ＵＨＭＷ  ＰＡＮ）に基づいた。ＵＨＭＷ  ＰＡＮ（０．３ｇ）を５ｍｌのジメチルホルムアミド（ＤＭＦ）に溶解して溶液を形成した。次いで、ＬＦＰ粒子を溶液に分散させてスラリーを形成した。次いで、スラリーを個別にマイクロカプセル化手順に供して、ポリマーの包む層でコーティングされた外表面全体を有するアノード活物質粒子を生成した。
【０１５４】
弾性試験用のポリマーフィルムを、ガラス支持体に調製した溶液からキャストし、その後、ドラフトにて７０℃で溶媒を蒸発させた。微量のＤＭＦを除去するために、フィルムを７０℃で４８時間、真空（＜１トール）で完全に乾燥させた。ポリマーフィルムを炭酸プロピレン（ＰＣ）に浸漬させて、ＰＣで可塑化されたＵＨＭＷ  ＰＡＮフィルムを形成した。又、引張り試験をこれらのフィルムで実施し、いくつかの試験結果を図６（Ａ）に要約する。この一連のポリマーは、約８０％まで弾性的に引き伸ばすことができる。
【０１５５】
２つのＬｉ−Ｓセルのサイクル挙動を図６（Ｂ）に示し、一方のセルは、ＵＨＭＷ  ＰＡＮでカプセル化された硫黄−グラフェン複合ボールの微粒子を含むカソードを有し、もう一方のセルは、非保護硫黄−グラフェン複合ボールの微粒子を含むカソードを有する。高弾性ＵＨＭＷポリマーは、最も劇的な方法でＬｉ−Ｓセルにサイクル安定性を与えた。
【０１５６】
実施例９：ＵＨＭＷ  ＰＰＯでカプセル化された硫黄含浸活性化ＭＣＭＢ粒子
図７は、２つの室温Ｎａ−Ｓセルのサイクル挙動を示し、一方のセルは、ＵＨＭＷ  ＰＰＯポリマーでカプセル化された硫黄−ＭＣＭＢ（活性化）複合粒子の微粒子を含むカソードを有し、もう一方のセルは、非保護硫黄−ＭＣＭＢ（活性化）複合粒子の微粒子を含むカソードを有する。繰り返すが、高弾性ポリマーは、Ｎａ−Ｓセルのサイクル安定性を大幅に改善した。
【０１５７】
上記のサイクル安定性データは、Ｌｉ−Ｓ又はＮａ−Ｓセルに通常関連するシャトル効果が、本発明の高弾性ＵＨＭＷポリマーカプセル化手法によって大幅に低減又は実質的に排除されたことを明確に示している。
【０１５８】
実施例１０：高弾性ポリマーにおけるリチウムイオン伝導添加剤の効果
アノード活物質のコア粒子を保護するためのカプセル化シェル材料を調製するために、多種多様なリチウムイオン伝導性添加剤をいくつかの異なるポリマーマトリックス材料に添加した。得られたポリマー／塩複合体材料のリチウムイオン伝導率値を以下の表１に要約する。室温でのリチウムイオン伝導率が１０−６Ｓ／ｃｍ以上であれば、これらのポリマー複合材料が適切なカプセル化シェル材料であることを我々は発見した。これらの材料では、リチウムイオンは、１μｍ以下の厚さを有するカプセル化シェルの内外に容易に拡散できるように見える。より厚いシェル（例えば１０μｍ）の場合、室温で１０−４Ｓ／ｃｍ以上のリチウムイオン伝導率が必要となる。
2020513150.tif 000003
【０１５９】
実施例１１：様々な充電式リチウム電池セルのサイクル安定性
図８及び図９は、硫黄系カソードを包む高弾性ＵＨＭＷポリマーの存在が、このポリマーシェルが通常炭素コーティングよりも電子導電性が低く、液体電解質よりもイオン伝導性が低いにもかかわらず、アルカリ金属−硫黄セルのエネルギー密度を損なわないことを示す。かなり意外なことに、材料科学者の予想に反し、セルのエネルギー密度は実際に改善される。
【０１６０】
リチウム電池業界では、電池のサイクル寿命を、必要な電気化学的形成後に測定された初期容量に基づいて、電池の容量が２０％減衰する充放電サイクル数として定義するのが一般的である。以下の表２に、本発明の高弾性ポリマーでカプセル化された硫黄カソード粒子対他の種類のカソード活物質を備える幅広い電池のサイクル寿命データを要約する。
2020513150.tif 000004
【０１６１】
以下の考察は、表２及び図５〜９のデータから行うことができる。
１）本発明の手法により、Ｌｉ−Ｓ、Ｎａ−Ｓ、及びＫ−Ｓ電池は、高いサイクル安定性又は長いサイクル寿命を実現できる。
２）又、本発明の手法は、並外れたエネルギー密度及び出力密度を有するアルカリ金属−硫黄セルをもたらす。高弾性ＵＨＭＷポリマーでカプセル化されたカソード活物質を備えるＬｉ−Ｓセルで、６６５Ｗｈ／ｋｇという高いセルレベルのエネルギー密度が達成された。又、非常に驚くべきことに、このセルは３８７８Ｗ／ｋｇという高い出力密度を実現し、リチウムイオン電池の及び従来のＬｉ−Ｓ電池の典型的な出力密度の５倍である。この出力密度の改善は、変換型セルであるＬｉ−Ｓ電池が充電／放電中にいくつかの化学反応で作動するため、典型的には、非常に低い出力密度（典型的には＜＜５００Ｗ／ｋｇ）を実現するという概念に照らすことが非常に重要である。
３）又、同様の有利な特徴は、Ｎａ−Ｓセル及びＫ−Ｓセルで認められる。これは、図９によって証明され、４つのアルカリ金属−硫黄セルのラゴーンプロット（セル出力密度対セルエネルギー密度）を示す。
【０１６２】
要約すると、本発明は、優れたアルカリ金属−硫黄充電式電池の設計及び製造を可能にする革新的で多用途で驚くほど効果的なプラットフォーム材料技術を提供する。高弾性ＵＨＭＷポリマーでカプセル化された硫黄導電性材料ハイブリッド粒子の微粒子を含むカソード層を備えるアルカリ金属−硫黄セルは、高いカソード活物質利用率、高い比容量、高い比エネルギー、高い出力密度、シャトル効果がほとんどない又はまったくないこと、及び長いサイクル寿命を示す。ナノ構造カーボンフィラメントウェブがアノードに実装されて、リチウムフィルム（例えば、箔）を支持する場合、リチウムデンドライトの問題も抑制又は解消される。
【図１Ａ−１Ｂ】
2020513150.tif 000005
【図２】
2020513150.tif 000006
【図３】
2020513150.tif 000007
【図４】
2020513150.tif 000008
【図５Ａ】
2020513150.tif 000009
【図５Ｂ】
2020513150.tif 000010
【図６Ａ】
2020513150.tif 000011
【図６Ｂ】
2020513150.tif 000012
【図７】
2020513150.tif 000013
【図８】
2020513150.tif 000014
【図９】
2020513150.tif 000015
【国際調査報告】
2020513150.tif 000016